"i少なくとも1種のエラストマーと、ii少なくとも1種のフィラーと、iii少なくとも1種のシラン官能化炭化水素ポリマー改質剤Si-HPMであって、ピペリレン、環状ペンタジエン、芳香族化合物、リモネン、ピネン、およびアミレンから選択される少なくとも1種のモノマーを含むインターポリマーを含む上記Si-HPMと、ivシラン構造を含む少なくとも1種の官能基と、を含むエラストマー組成物。1種または複数の官能基が、オレフィン性不飽和をさらに含み、インターポリマーが、インターポリマー中の水素の全モル数に対して、少なくとも1モルパーセントのオレフィン性水素を含む、請求項1に記載のエラストマー組成物。Si-HPMが、インターポリマーと、式:X3Si-R-F-[R-Si-X3]p式中、各Xは、独立に、ケイ素官能基であり、各Rは、独立に、1~20個の炭素原子の2価の置換もしくは無置換の炭化水素基であり、Fは、1価または多価の有機官能基であり、Fが1価である場合、pは0であり、Fが多価である場合、pは少なくとも1であるの2官能性有機シラン架橋剤との反応生成物を含む、請求項1または2に記載のエラストマー組成物。Xが、ヒドロキシまたはR1-O-式中、R1は、20個までの炭素原子のアルキル、アルコキシアルキル、アリール、アラルキルもしくはシクロアルキル基であるであり、Rが、アルキレンであり、pが0または1であり、pが0である場合、Fが、アミノ、アミド、ヒドロキシ、アルコキシ、ハロ、メルカプト、ヒドロシリル、カルボキシ、アシル、ビニル、アリル、スチリル、ウレイド、エポキシ、イソシアナト、グリシドキシ、およびアクリロキシ基から選択され、pが1である場合、Fが2~20個の硫黄原子の2価のポリスルフィドである、請求項3に記載のエラストマー組成物。少なくとも1種のフィラーがシリカを含む、請求項1から4のいずれかに記載のエラストマー組成物。インターポリマーが、i少なくとも1種のピペリレン成分と、ii少なくとも1種の環状ペンタジエン成分と、iii少なくとも1種の芳香族成分と、を含み、インターポリマーが、40°C~160°Cの軟化点を備える、請求項1から5のいずれかに記載のエラストマー組成物。インターポリマーが、1種または複数の官能基の少なくとも1種により、少なくとも1種のエラストマーに連結される、請求項1から6のいずれかに記載のエラストマー組成物。インターポリマーが、1種または複数の官能基の少なくとも1種により、少なくとも1種のフィラーに連結される、請求項1から7のいずれかに記載のエラストマー組成物。インターポリマーが、少なくとも1種のエラストマーおよび少なくとも1種のフィラーの組合せに連結される、請求項1から8のいずれかに記載のエラストマー組成物。少なくとも1種のエラストマーが、少なくとも1種のフィラーに連結される、請求項1から9のいずれかに記載のエラストマー組成物。インターポリマーが、少なくとも1種のエラストマーと非混和性である、請求項1から10のいずれかに記載のエラストマー組成物。請求項1から11のいずれかに記載のエラストマー組成物を含むタイヤまたはタイヤ構成要素。aエラストマー混合物を溶融加工して、物品の形状にエラストマー組成物を成形することと、bエラストマー組成物を硬化させて、物品を形成することとを含み、エラストマー混合物が、i少なくとも1種のエラストマーと、ii少なくとも1種の炭化水素ポリマー改質剤であって、少なくとも1種の官能基ならびにピペリレン、環状ペンタジエン、芳香族化合物、リモネン、ピネン、およびアミレンから選択される少なくとも1種のモノマーを含むインターポリマーを含み、1種または複数の官能基がシラン構造を含む上記炭化水素ポリマー改質剤と、iiiシリカを含むフィラーと、iv2官能性有機シラン架橋剤と、を含む、物品の成形方法。インターポリマーをエラストマーおよびフィラーの一方もしくは両方に連結することと、エラストマーをインターポリマーおよびフィラーの一方もしくは両方に連結することと、フィラーをインターポリマーおよびエラストマーの一方もしくは両方に連結することと、を含む、請求項13に記載の方法。フィラーを2官能性有機シラン架橋剤のシラン官能基に連結することと、インターポリマーを2官能性有機シラン架橋剤の有機官能基に連結することと、を含む、請求項13または14に記載の方法。インターポリマーと2官能性有機シラン架橋剤とを予備反応させて、シラン官能基を有するインターポリマーを得ることを含む、請求項13から15のいずれか1項に記載の方法。予備反応が、インターポリマーと2官能性有機シラン架橋剤を、触媒の存在下に接触させることを含む、請求項16に記載の方法。予備反応が、2官能性有機シラン架橋剤を、重合反応器への供給原料におけるモノマー混合物に組み入れることを含む、請求項16または17に記載の方法。予備反応されたインターポリマー-2官能性有機シラン架橋剤を、フィラーに連結することを含む、請求項16から18のいずれか1項に記載の方法。2官能性有機シラン架橋剤が、式:X3Si-R-F-[R-Si-X3]p式中、各Xは、独立に、ケイ素官能基であり、各Rは、独立に、1~20個の炭素原子の2価の炭化水素基であり、Fは、1価または2価の有機官能基であり、Fが1価である場合、pは0であり、Fが2価である場合、pは1であるを有するシランである、請求項13から19のいずれか1項に記載の方法。インターポリマーが、インターポリマー中の水素の全モル数に対して、少なくとも1molのオレフィン性水素を含む、請求項13から20のいずれか1項に記載の方法。構造要素を、エラストマー組成物の表面に付着させること、および構造要素を物品と共硬化して構成物を形成することをさらに含む、請求項13から21のいずれか1項に記載の方法。構成物がタイヤを含み、物品が、タイヤのトレッド、タイヤのインナーライナー、またはタイヤのカーカスを含む、請求項22に記載の方法。ピペリレン、環状ペンタジエン、芳香族化合物、リモネン、ピネン、アミレン、およびこれらの組合せからなる群から選択され、2官能性有機シラン架橋剤に連結された、インターポリマー化されたモノマーを含む、シリル化炭化水素ポリマー改質剤。インターポリマーが、インターポリマー中の水素の全モル数に対して、少なくとも1molのオレフィン性水素を含み、インターポリマーが、2官能性有機シラン架橋剤によりシリカに連結される、請求項24に記載のシリル化炭化水素ポリマー改質剤を含む、シリカに連結された炭化水素ポリマー改質剤。様々な具体的実施形態、変形形態、および例が、特許請求される発明の理解の目的で取り上げられた例示的実施形態および定義を含めて、本明細書において記載される。以下の詳細な説明では、具体的な好ましい実施形態が記載されるが、当業者は、これらの実施形態は、単なる例示にすぎず、本発明は他のやり方で実施できることを理解するであろう。侵害を確定するという目的に対して、本発明の範囲についは、添付の特許請求の範囲のいずれか1項または複数項が、それらの等価物、および、挙げられているものに等価である要素または限定を含めて、参照されるであろう。本発明への何らかの参照は、特許請求の範囲によって定められる本発明の、必ずしも全てとは限らないが、1つまたは複数への参照であり得る。用語phrは、ゴムの100重量部当たりの重量部数を意味し、組成物の成分が、全てのエラストマーゴム成分の合計に対して示される当技術分野において一般的な量である。全てのゴム成分に対する全phrまたは部数は、1、2、3種、またはより多くの異なるゴム成分が、所定の配合処方に存在するかどうかに関わらず、常に100phrと定められる。他の非ゴム成分は、通常、100部のゴムに対応し、相対量は、phrで表され得る。用語オレフィン性水素は、オレフィン性2重結合に隣接する水素を意味する。用語芳香族水素は、プロトン核磁気共鳴H-NMRによって求められる、インターポリマー中の水素の全モル数に基づく。用語シランは、置換または無置換のアルカン炭化水素の任意のケイ素類似体を意味する。用語シラン構造は、4価のケイ素原子を含む任意の化合物、部分または基を表す。用語インターポリマーは、コポリマー、ターポリマー、テトラポリマーなどを含めて、少なくとも2種の異なるモノマーの重合またはオリゴマー化によって調製される、500以上の数平均分子量を有する任意のポリマーまたはオリゴマーを意味する。本明細書で用いられる場合、インターポリマーにおけるモノマーへの言及は、そのモノマーに由来する、重合した状態の単位および/または誘導体化された状態の単位を表すと理解されている。ポリマーおよびインターポリマーという用語は、本明細書および特許請求において、500以上の数平均分子量Mnを有する比較的高分子量のオリゴマー、さらには、標準的なASTMの定義によるポリマーに対する分子量要件を満たす化合物を包含するように、広く用いられている。本明細書に挙げられている全ての炭化水素ポリマー改質剤成分のパーセンテージは、特に断らなければ、重量パーセントである。組成物に関連して、特定の成分を実質的に含まないは、その特定の成分が、組成物において0.5wt未満を占める、またはより好ましくは、組成物に0.25wt未満のその成分を含む、最も好ましくは、組成物に0.1wt未満のその成分を含むことを意味すると定義される。本明細書で用いられる場合、用語エラストマーは、ASTMD1566参照を通じて本明細書に組み込まれるの定義に一致する任意のポリマーまたはポリマーの組合せを表す。本明細書で用いられる場合、用語エラストマーは、用語ゴムと交換可能であるように用いることができる。本明細書で用いられる場合、用語非混和性は、ガラス転移温度Tgを観察する実験的手法が、エラストマーとインターポリマーに対する、明瞭な別々の独立したピークを示す場合に、存在する。他方、混和系は、一般に、単一のTgピークを生じ、これは、エラストマー相に混和するインターポリマーの存在のせいで、エラストマー単独の場合のTgピークからシフトしている、または、ショルダーを有する。Tgは、示差走査熱量測定DSCによって求めることができる。本明細書で用いられる場合、用語フィラーは、物理的性質を強化もしくはいくらか変える、特定の加工特性を付与する、またはエラストマー組成物のコストを低下させるために用いられる任意の材料を表す。本発明のエラストマー組成物は、様々なエラストマー、炭化水素ポリマー改質剤、フィラーを、また、ある実施形態では、2官能性有機シラン架橋剤これは、改質剤、フィラー、エラストマー、またはこれらの任意の組合せと、予備反応させてもよいを含み得る。一実施形態において、炭化水素ポリマー改質剤は、その炭化水素ポリマー改質剤を、少なくとも1種のエラストマーに、少なくとも1種のフィラーに、または少なくとも1種のエラストマーと少なくとも1種のフェラーの両方に、連結するための1種または複数の官能基により官能化されている、すなわち、官能化炭化水素ポリマー改質剤である。例えば、フィラーがシリカを含む場合、官能基はシラン構造を有し得る、また/または、官能基は、予備反応としてかまたはエラストマーの加工の間に動的にかのいずれかでシラン構造を組み入れるためのシリル化に適する、オレフィン性不飽和のような、構造を有し得る、あるいは、シラン構造は、改質剤モノマーのインターポリマー化にシラン官能性モノマーを含めることによって、組み入れることができる。一実施形態において、炭化水素ポリマー改質剤は、ケイ素官能基および有機官能基を含む2官能性有機シラン架橋剤を用い、官能化できる。有機官能基は、架橋剤の1つの末端を、炭化水素ポリマー改質剤に、例えば、オレフィン性不飽和による反応性結合サイト、またはインターポリマー化の間に組み入れられた反応性結合サイトで、連結するために使用できる。ケイ素官能基は、架橋剤の別の末端を、シリカフィラーに結合させ、炭化水素ポリマー改質剤をエラストマーマトリックス中に効果的に固定するために使用できる。炭化水素ポリマー改質剤は、また、例えば、エラストマーおよび改質剤におけるさらなるオレフィン性不飽和サイトにより、エラストマーにグラフトされるか、または別の仕方で結合され得る。一実施形態において、エラストマー組成物は、タイヤに、例えば、トレッド、または他のタイヤ構成要素に用いられる。タイヤ構成物および典型的トレッド配合において、エラストマー組成物は、100phrのエラストマー;50~90phrのシリカおよび任意選択で他のフェラー、例えばカーボンブラック;5~50phrの官能化炭化水素ポリマー改質剤;任意選択で、約0.5~3phrのZnO;任意選択で、約1phrのステアリン酸;任意選択で、約1~4phrの促進剤;任意選択で、約1~2phrの硫黄;任意選択で、約5phrまでの他の加工助剤;ならびに、用途に応じて、任意選択で、約0.5~4phrの老化防止剤;を含む。別の実施形態において、エラストマー組成物は、100phrのエラストマー;50~90phrのシリカおよび任意選択で他のフェラー、例えばカーボンブラック;炭化水素ポリマー改質剤中の水素の全モル数に対して1~10モルパーセントのオレフィン性水素を含む5~50phrの官能化炭化水素ポリマー改質剤;0.1~8phrの2官能性有機シラン架橋剤;任意選択で、約0.5~3phrのZnO;任意選択で、約1phrのステアリン酸;任意選択で、約1~4phrの促進剤;任意選択で、約1~2phrの硫黄;任意選択で、約5phrまでの他の加工助剤;ならびに、用途に応じて、任意選択で、約0.5~4phrの老化防止剤を含み得る。ある実施形態において、炭化水素ポリマー改質剤は、他の加工助剤およびオイルに加えて、または、他の加工助剤およびオイルの代わりとして、使用できる。好ましくは、エラストマー組成物は、芳香族オイルを実質的に含まない。芳香族オイルを実質的に含まないは、エラストマー組成物が、0.5phr未満の芳香族オイル、より好ましくは0.25phr未満の芳香族オイル、最も好ましくは0.1phr未満の芳香族オイルを含むことを意味すると定義される。芳香族オイルは、少なくとも35質量の単環および多環化合物を含む複合物である。一般に、芳香族オイルは、芳香族性不飽和多環成分を含む。ある実施形態において、芳香族オイルを炭化水素ポリマー改質剤で置き換えると、コンパウンドのタック、接着性、および引裂き強さを向上させること;老化引張り強さの保持を向上させること;耐摩耗性および貯蔵弾性率G’を向上させること;0°Cでのtanδを増加させることこれは、タイヤのウェットトラクションの予測変数として用いることができる;30°C~70°Cの範囲内のtanδを増加させることこれは、通常の使用条件下での、ドライトラクション、転がり抵抗および他の向上した性能特性の予測変数として用いることができる;または、70°Cを超える温度でのtanδを増加させることこれは、極端な使用条件下でのタイヤのグリップおよび他の向上した性能特性の予測変数として用いることができる;あるいはこれらの向上の2つ以上の組合せまたは全て;が可能である。ある実施形態において、炭化水素ポリマー改質剤は、エラストマーに混和性である、または非混和性であり得る。非混和性は、例えば、エラストマーとHPMの溶解度パラメータが十分に異なる場合、すなわち、HPMがエラストマーに非相溶である場合に、生じ得る。別の実施形態において、その分子量が仮にもっと低ければ、HPMが、類似の溶解度パラメータのせいでエラストマー混合物に相溶性がある、また別の仕方で混和性があると思われる場合でさえ、HPMは、エラストマーマトリックスにおける非混和性をもたらすのに十分な高い分子量を有し得る。ある実施形態において、Si-HPMは、エラストマーと共硬化co-cureできる、または共硬化される。一実施形態におけるSi-HPMは、オレフィン性不飽和シリル化もしくは他の官能化に必要とされるものよりも多くの、またはゴム混合物の架橋もしくは加硫に加わることを助長する他の官能基を含む。一実施形態において、Si-HPMは、エラストマー組成物中のフィラーと、例えばシリカフィラーと共硬化できる、または共硬化される。Si-HPMこれは、エラストマーに混和性であるかまたは非混和性であるかのいずれかであり得るの共硬化は、硬化したゴム物品の表面へのSi-HPMの移動をさらに抑制でき、こうして、ゴム組成物は、物品の使用寿命に達するまでの長期間、その望まれる特性を保持できる。一実施形態におけるSi-HPMは、反応器にモノマーを添加すること、または仕上げラインの改変によって、1ステッププロセスで製造できる。別の実施形態において、Si-HPMは、反応器後post-reactorプロセスにおいて、例えば、反応器後で、コンパウンディング前のプロセスにおいて、製造され得る。特定の一実施形態において、フィラーと反応もしくは相互作用すること、およびエラストマーマトリックス中で硬化することが可能なシランが、コンパウンディング配合またはプロセスに含められる。別の実施形態において、Si-HPMは、任意選択でエラストマーまたは硬化系と反応することなく、フィラーに連結できる。様々な実施形態におけるエラストマー組成物に存在する最終生成物は、エラストマー-樹脂-フィラー複合体、樹脂-フィラー複合体、エラストマー-樹脂-エラストマー複合体、エラストマー-フィラー複合体、これらの組合せなどを含み得る。一実施形態において、エラストマー組成物は、少なくとも1種のエラストマー、少なくとも1種のフィラーおよび少なくとも1種のシラン官能化炭化水素ポリマー改質剤を含む。一実施形態におけるSi-HPMは、ピペリレン、環状ペンタジエン、芳香族化合物、リモネン、ピネン、およびアミレンから選択される少なくとも1種のモノマーを含むインターポリマーを含み、Si-HPMを、少なくとも1種のフィラーに、または少なくとも1種のエラストマーと少なくとも1種のフィラーの両方に、少なくとも1種のエラストマーに連結する少なくとも1種の官能基を含み得る。別の実施形態において、HPMは、ピペリレン、環状ペンタジエン、芳香族化合物、リモネン、ピネン、アミレン、テルペン、およびこれらの組合せからなる群から選択されるインターポリマー化されたモノマーを含む。一実施形態において、1種または複数の官能基は、オレフィン性不飽和をさらに含み、ここで、官能化インターポリマーは、インターポリマー中の水素の全モル数に対して、少なくとも1モルパーセントのオレフィン性水素を含む。別の実施形態において、シラン構造は、例えば、インターポリマーをエラストマーおよび/またはフィラーと一緒にする前または後のいずれかに、インターポリマーにおけるオレフィン性不飽和サイトでの、2官能性有機シラン化合物によるシリル化によって、付与され得る。別の実施形態において、Si-HPMは、インターポリマーと、式X3Si-R-F-[R-Si-X3]p式中、各Xは、独立に、ケイ素官能基であり、各Rは、独立に、1~20個の炭素原子の置換もしくは無置換の2価の炭化水素基であり、Fは、1価もしくは多価の有機官能基であり、Fが1価である場合、pは0であり、Fが多価である場合、pは少なくとも1であるの2官能性有機シラン架橋剤との反応生成物を含む。一実施形態において、Xは、ヒドロキシもしくはR1-O-式中、R1は、20個までの炭素原子のアルキル、アルコキシアルキル、アリール、アラルキルもしくはシクロアルキル基であるであり、Rは、アルキレンであり、pが0である場合、Fは、アミノ、アミド、ヒドロキシ、アルコキシ、ハロ、メルカプト、ヒドロシリル、カルボキシ、アシル、ビニル、アリル、スチリル、ウレイド、エポキシ、イソシアナト、グリシドキシ、およびアクリロキシ基から選択され、pが1である場合、Fは、2~20個の硫黄原子の2価のポリスルフィドである。一実施形態において、少なくとも1種のフィラーはシリカを含む。一実施形態において、インターポリマーは、i少なくとも1種のピペリレン成分と、ii少なくとも1種の環状ペンタジエン成分と、iii少なくとも1種の芳香族成分と、を含み、ここで、インターポリマーは、40°C~160°Cに軟化点を備える。一例として、インターポリマーは、110°C~150°Cの軟化点、800を超える数平均分子量、2500を超える重量平均分子量、20,000を超えるz平均分子量、および少なくとも5モルパーセントの芳香族水素を有し得る。別の実施形態において、インターポリマーは、iピペリレン成分;ii芳香族成分;およびiiiジシクロペンタジエンフラクションDCPDフラクションおよびジメチルシクロペンタジエンフラクションMCPDフラクションを含む環状ペンタジエン成分を含み、ここで、MCPDフラクションとDCPDフラクションの重量比は、0.8:1~100:1であり、MCPDフラクションは、環状ペンタジエン成分の少なくとも20wtであり、また、インターポリマーは、a400を超えるMn;b15,000未満のMz;およびcインターポリマー中の水素の全モル数に対して少なくとも8モルパーセントの芳香族水素;を含む。別の実施形態において、インターポリマーは、モノマー混合物の重量に対して、60wt~90wtのピペリレン成分、5wt~15wtの環状成分、および5wt~20wtの芳香族成分を含むモノマー混合物から調製される;または、追加として、もしくは代わりに、インターポリマーは、520~650g/モルの重量平均分子量、および48°C~53°CのTgを有する。様々な実施形態において、インターポリマーは、1種または複数の官能基の少なくとも1種により、少なくとも1種のエラストマーに連結され、インターポリマーは、1種または複数の官能基の少なくとも1種により、少なくとも1種のフィラーに連結され、インターポリマーは、1種または複数の官能基の少なくとも1種により、少なくとも1種のエラストマーおよび少なくとも1種のフィラーの組合せに連結され、少なくとも1種のエラストマーは、少なくとも1種のフィラーに連結される、あるいはこれらの任意の組合せ、等々。一実施形態において、インターポリマーは、少なくとも1種のエラストマーと非混和性である。別の実施形態において、官能化炭化水素ポリマー改質剤は、5~50phrで存在する。別の実施形態において、タイヤまたはタイヤ構成要素は、本明細書に記載のエラストマー組成物を含む。さらなる実施形態において、方法は、エラストマー混合物を溶融加工して、物品の形状にエラストマー組成物を成形することと、エラストマー組成物を硬化させて、物品を形成することと、を含み、ここで、エラストマー混合物は、i少なくとも1種のエラストマーと、ii少なくとも1種の炭化水素ポリマー改質剤であって、ピペリレン、環状ペンタジエン、芳香族化合物、リモネン、ピネン、およびアミレンから選択される少なくとも1種のモノマーを含むインターポリマーを含む上記炭化水素ポリマー改質剤と、iiiシリカを含むフィラーと、iv2官能性有機シラン架橋剤と、を含む。様々な実施形態において、前記方法は、2官能性有機シラン架橋剤を、フィラーならびにエラストマーおよびインターポリマーの一方もしくは両方に連結すること;インターポリマーをエラストマーに連結すること;インターポリマーをフィラーに結合させること;またはこれらの組合せを含む。一実施形態において、前記方法は、インターポリマーを、エラストマーおよびフィラーの一方もしくは両方に連結することと、エラストマーをインターポリマーおよびフィラーの一方もしくは両方に連結することと、フィラーをインターポリマーおよびエラストマーの一方もしくは両方に連結することと、を含む。一実施形態において、前記方法は、インターポリマーと2官能性有機シラン架橋剤を予備反応させることを含む。例えば、予備反応は、インターポリマーと2官能性有機シラン架橋剤を、触媒の存在下に、例えば押出機において、接触させることを含む。代わりに、または追加として、予備反応は、重合反応器への供給原料におけるモノマー混合物中に、2官能性有機シラン架橋剤を組み入れることを含む。さらなる実施形態において、前記方法は、予備反応されたインターポリマー-2官能性有機シラン架橋剤を、フィラーに連結することを含む。さらなる実施形態において、インターポリマーは、インターポリマー中の水素の全モル数に対して、少なくとも1モルパーセントのオレフィン性水素を含む。一実施形態において、インターポリマーは、末端ビニル基の量を減らすために水素化されており、別の実施形態において、インターポリマーは、シランよる連結または他の中間官能化のための末端ビニル基を備えるように、水素化されていない。前記方法の一実施形態において、前記改質剤は、ムーニー粘度を下げるのに効果のある状態および量で、エラストマー混合物中に存在する。一実施形態において、前記方法は、構造要素を、エラストマー組成物の表面に付着させること、および構造要素を物品と共硬化して構成物を形成することを、さらに含み得る。一実施形態において、構成物はタイヤを含み、物品は、タイヤのトレッド、タイヤのインナーライナー、またはタイヤのカーカスを含む。さらなる実施形態において、シリル化された炭化水素ポリマー改質剤は、ピペリレン、環状ペンタジエン、芳香族化合物、リモネン、ピネン、アミレン、およびこれらの組合せからなる群から選択され、2官能性有機シラン架橋剤に連結された、インターポリマー化されたモノマーを含む。一実施形態において、シリル化されたインターポリマーは、式X3Si-R-式中、各Xは、独立に、ケイ素官能基であり、Rは、1~20個の炭素原子の2価の炭化水素基であるを有するペンダントシラン基を含む。一実施形態において、Xは、ヒドロキシまたはR1-O-であり、ここで、R1は、20個までの炭素原子のアルキル、アルコキシアルキル、アリール、アラルキルまたはシクロアルキル基であり、Rはアルキレンである。さらなる実施形態において、シリカに連結される炭化水素ポリマー改質剤は、ピペリレン、環状ペンタジエン、芳香族化合物、リモネン、ピネン、およびアミレンから選択される少なくとも1種のモノマーを含むインターポリマーを含み、ここで、この官能化インターポリマーは、インターポリマー中の水素の全モル数に対して、少なくとも1モルパーセントのオレフィン性水素を含み、2官能性有機シラン架橋剤を介してシリカに結合される。一実施形態において、2官能性有機シラン架橋剤は、式X3Si-R-F式中、各Xは、独立に、ヒドロキシまたはR1-O-式中、R1は、20個までの炭素原子のアルキル、アルコキシアルキル、アリール、アラルキル、もしくはシクロアルキル基であるであり、Rは、1~20個の炭素原子のアルキレンであり、Fは、アミノ、アミド、ヒドロキシ、アルコキシ、ハロ、メルカプト、ヒドロシリル、カルボキシ、アシル、ビニル、アリル、スチリル、ウレイド、エポキシ、イソシアナト、グリシドキシ、およびアクリロキシ基、およびこれらの組合せから選択されるを有するシランである。別の実施形態において、2官能性有機シラン架橋剤は、式X3Si-R-F-R-Si-X3式中、各Xは、独立に、ヒドロキシまたはR1-O-式中、R1は、20個までの炭素原子のアルキル、アルコキシアルキル、アリール、アラルキル、もしくはシクロアルキル基であるであり、各Rは、1~20個の炭素原子のアルキレンであり、Fは、2~20個の硫黄原子の2価のポリスルフィドであるを有するシランである。別の実施形態において、インターポリマーは、インターポリマーにおけるオレフィン性不飽和により、エラストマーと共硬化される。エラストマーエラストマー組成物は、少なくとも1種のエラストマーを含む。一実施形態において、様々なエラストマーの単一のものまたは2種以上の混合物が、通常、エラストマー組成物中に、100phrで存在し、炭化水素ポリマー改質剤は、5~50phrで存在する。エラストマー組成物に含められ得る典型的なエラストマーには、ブチルゴム、分岐星型分岐ブチルゴム、星型分岐ポリイソブチレンゴム、イソブチレンとパラ-メチルスチレンのランダムコポリマーポリイソブチレン-co-p-メチルスチレン、イソプレン、イソブチレンおよびアルキルスチレンのランダムコポリマー、ポリブタジエンゴムBR、高シス-ポリブタジエン、ポリイソプレンゴム、イソプレン-ブタジエンゴムIBR、スチレン-イソプレン-ブタジエンゴムSIBR、スチレン-ブタジエンゴムSBR、溶液重合-スチレン-ブタジエンゴムsSBR、乳化重合-スチレン-ブタジエンゴム、ニトリルゴム、エチレンプロピレンゴムEP、エチレン-プロピレン-ジエンゴムEPDM、合成ポリイソプレン、汎用ゴム、天然ゴム、およびこれらのエラストマーのハロゲン化タイプ、ならびにこれらの混合物が含まれる。有用なエラストマーは、当技術分野において知られている適切な手段のいずれかによって製造でき、このことを考慮して、本発明は、エラストマーの製造方法によって限定されない。エラストマーは、ハロゲン化されていることも、されていないこともある。好ましいハロゲン化エラストマーは、ハロゲン化ブチルゴム、ブロモブチルゴム、クロロブチルゴム、ハロゲン化分岐星型分岐ブチルゴム、およびイソブチレンとパラ-メチルスチレンのハロゲン化ランダムコポリマーからなる群から選択され得る。このようなエラストマーブレンドは、通常、タイヤにおいて、バリア構成要素に用いられる。ある実施形態において、エラストマー組成物は、2種以上のエラストマーのブレンドを含む。エラストマーのブレンドは、反応器ブレンドおよび/または溶融混合物であり得る。個々のエラストマー成分は、通常の様々な量で存在し得るが、エラストマー組成物におけるエラストマーの全含有量は、配合においては、100phrとして表される。有用なエラストマーには、イソブチレン系ホモポリマーまたはコポリマーが含まれる。イソブチレン系エラストマーは、イソブチレン由来の少なくとも70molの繰返し単位を含むエラストマーまたはポリマーを表す。これらのポリマーは、C4-C7のイソモノオレフィン由来単位、例えば、イソブチレン由来単位と、少なくとも1種の他の重合性単位とのランダムコポリマーとして表すことができる。イソブチレン系エラストマーは、ハロゲン化されていることも、いないこともある。エラストマーは、また、ブチルタイプのゴムまたは分岐ブチルタイプのゴムこれらのエラストマーのハロゲン化されたタイプを含めてでもあり得る。有用なエラストマーは、オレフィン、イソオレフィン、およびマルチオレフィンのホモポリマーおよびコポリマーのような、不飽和ブチルゴムである。有用なブチルゴムのこれらおよび他のタイプは、よく知られており、RUBBERTECHNOLOGYp209581、THEVANDERBILTRUBBERHANDBOOKp105122、およびKresgeandWang8KIRKOTHMERENCYCLOPEDIAOFCHEMICALTECHNOLOGYp934955に記載されており、これらの各々は、参照を通じて本明細書に組み込まれる。他の有用な不飽和エラストマーの非限定的例は、ポリイソブチレン-co-イソプレン、ポリイソプレン、ポリブタジエン、ポリイソブチレン、ポリスチレン-co-ブタジエン、天然ゴム、星型分岐ブチルゴム、およびこれらの混合物である。一実施形態において、エラストマーは、低ヒステリシスおよびレジリエンスと共に高強度および良好な摩耗のような特性を必要とするタイヤ構成要素のためのタイヤゴムコンパウンディングに通常用いられるタイプのゴムであり得る。これらのエラストマーは、熱とオゾンの両方に対する耐性が悪ければ、混合されるコンパウンド中に老化防止剤を必要とし得る。このようなゴムの例には、天然ゴムNR、ポリイソプレンゴムIR、ポリスチレン-co-ブタジエンゴムSBR、ポリブタジエンゴムBR、ポリイソプレン-co-ブタジエンゴムIBR、スチレン-イソプレン-ブタジエンゴムSIBR、およびこれらの混合物である。エラストマー組成物は、また、エチレン-プロピレンゴムEPおよびエチレン-プロピレン-ジエンゴムEPDMのようなエチレンとプロピレンに由来する単位のゴム、ならびにこれらの混合物を含み得る。EPおよびEPDMは、また、汎用エラストマーであるとも考えられる。EPDMを製造する際の適切な3番目のモノマーの例は、エチリデンノルボルネン、1,4-ヘキサジエン、ジシクロペンタジエン、さらには他のモノマーである。一実施形態において、エラストマーは、ポリブタジエンゴムBRを含み得る。100°Cで測定した、ポリブタジエンゴムのムーニー粘度ML14、ASTMD1646は、35~70、または40~約65、別の実施形態では、45~60の範囲であり得る。別の有用な合成ゴムは、高シス-ポリブタジエンシス-BRである。シス-ポリブタジエンまたは高シス-ポリブタジエンによって、1,4-シスポリブタジエンが用いられ、そのシス成分の量が少なくとも95であることを意味する。エラストマー組成物は、また、ポリイソプレンゴムIRも含み得る。100°Cで測定したポリイソプレンゴムのムーニー粘度ML14、ASTMD1646は、35~70、または40~約65、別の実施形態では、45~60の範囲であり得る。別の実施形態において、エラストマーは、また、天然ゴムを含み得る。天然ゴムは、SubramaniamRUBBERTECHNOLOGYp179208参照を通じて本明細書に組み込まれるに詳細に記載されている。天然ゴムの望ましい実施形態は、技術的格付けゴムTSR、例えば、これらに限らないが、SMRCV、SMR5、SMR10、SMR20、SMR50、およびこれらの混合物が含まれるマレーシアゴムから選択され得る。好ましい天然ゴムは、30~120、より好ましくは40~80の100°Cでのムーニー粘度ML14、ASTMD1646を有する。別の実施形態において、エラストマーは、スチレンブタジエンゴムSBR例えば、乳化重合-SBRE-SBR、溶液重合SBRS-SBR、高スチレンゴムHSRなどのようなスチレンゴムを含み得る。SBRの望ましい実施形態は、JSRCorporationから入手可能なE-SBRエラストマーこれらには、JSR150025wtスチレン、JSR150225wtスチレン、JSR150325wtスチレン、JSR150725wtスチレン、JSR020245wtスチレン、JSRSL55225wtスチレン、JSRSL57415wtスチレン、JSRSL56320wtスチレン、JSR0051、JSR0061などが含まれるのように、10wt~60wtのスチレン含有量を有し得る。好ましいSBRは、30~120、より好ましくは40~80の100°Cでのムーニー粘度ML14、ASTMD1646を有する。別の有用なエラストマーは、官能化エラストマーを含めて、US7,294,644に記載されており、この特許は、容認される全ての法域に対して、その全体が、参照を通じて本明細書に組み込まれる。本発明において有用なエラストマーは、様々な他のゴムあるいはプラスチック、特に、ナイロンまたはポリオレフィン例えば、ポリプロピレンもしくはポリプロピレンのコポリマーのような熱可塑性樹脂とブレンドされてもよい。これらの組成物は、ブラダーのような空気バリア、タイヤのインナーチューブ、タイヤのインナーライナー、エアースリーブ空気緩衝器におけるような、ダイアフラム、さらには、空気または酸素の高い保持が望まれる他の用途に有用である。シラン官能化炭化水素ポリマー改質剤Si-HPMエラストマー組成物は、さらに、シラン官能化HPMSi-HPMを含めて、炭化水素ポリマー改質剤HPMを含む。本発明において有用なHPMには、これらに限らないが、脂肪族炭化水素樹脂、芳香族変性脂肪族炭化水素樹脂、水素化ポリシクロペンタジエン樹脂、ポリシクロペンタジエン樹脂、ガムロジン、ガムロジンエステル、ウッドロジン、ウッドロジンエステル、トール油ロジン、トール油ロジンエステル、ポリテルペン、芳香族変性ポリテルペン、テルペンフェノール樹脂、芳香族変性水素化ポリシクロペンタジエン樹脂、水素化脂肪族樹脂、水素化脂肪族芳香族樹脂、水素化テルペンおよび変性テルペン、ならびに水素化ロジンエステルが含まれる。ある実施形態では、HPMは水素化されている。別の実施形態において、HPMは非極性である。本明細書で用いられる場合、非極性は、HPMが、極性基を有するモノマーを実質的に含まないことを意味する。本明細書で用いられる場合、HPMおよび/またはSi-HPMインターポリマーにおけるモノマーへの言及は、そのモノマーに由来する、重合した状態の単位および/または誘導体化された状態の単位を表すと理解されている。ポリマーおよびインターポリマーという用語は、本明細書および特許請求の範囲において、500以上の数平均分子量Mnを有する比較的高分子量のオリゴマー、さらには、標準的なASTMの定義によるポリマーに対する分子量要件を満たす化合物を包含するように、広く用いられている。HPMおよび/またはSi-HPMは、エラストマーコンパウンディング材料として用いることができる。HPMおよび/またはSi-HPMがどのようにコンパウンディングされるかに応じて、ゴムおよびタイヤの耐久性、トラクション、および耐摩耗性に対するゴムの特性の最適化が実現できる。HPMおよび/またはSi-HPMのマクロ構造分子量、分子量分布、および分岐が、このポリマー添加剤に独特の特性をもたせる。適切なHPMは、芳香族と非芳香族の両方の成分を含み得る。HPMにおける違いは、炭化水素成分を誘導する供給原料におけるオレフィンに主に帰せられる。HPMは、変化する量のピペリレン、イソプレン、モノオレフィン、および非重合性パラフィン化合物を含む、C4-C6フラクションから生成する炭化水素鎖を有する脂肪族炭化水素成分を含み得る。このようなHPMは、ペンテン、ブテン、イソプレン、ピペリレンに基づき、少量のシクロペンタジエンまたはジシクロペンタジエンを含む。HPMは、また、芳香族単位、例えば、スチレン、キシレン、α-メチルスチレン、ビニルトルエン、およびインデンから生成するポリマー鎖を有する芳香族炭化水素構造体も含み得る。一実施形態において、HPMは、相溶性または混和性のために、エラストマー成分の芳香族含有量、例えば、スチレンゴムでの高い芳香族含有量、または天然ゴムでの低い芳香族含有量に釣り合う芳香族含有量を含み得る。相溶性は、例えば、HPMがエラストマードメインのTgを変えるもしくはシフトさせるために用いられる場合、HPMの分散の向上が望まれる場合、および/または、相溶性がエラストマー組成物におけるHPMの移動の抑制を助長する場合に、望まれる。相溶性は、また、HPM、Si-HPMまたはSi-HPM誘導体が、別の理由、例えば、高い分子量のSi-HPM、Si-HPMのフィラーへの連結、あるいは、HPM-エラストマー-co-グラフトこれは、結合したHPMの可動性を制限する、また/または連結したフィラー粒子の分散を促進するのようなHPM由来単位の存在のために、エラストマー成分と、相溶性でなければ非混和性である場合にも望まれ得る。別の実施形態において、HPMは、エラストマー成分との非相溶性または非混和性を付与する芳香族含有量を、例えば、スチレンゴムでは低い芳香族含有量、または天然ゴムでは高い芳香族含有量を含み得る。非相溶性は、例えば、HPMが、エラストマー相のTgを変えるもしくはシフトさせることを求められないまたは望まれない場合、特に、HPMの可動性が、高い分子量、フィラーへの連結、エラストマー成分との共硬化、またはこれらの任意の組合せによって抑制され得る場合、有益であり得る。本発明によれば、ゴムコンパウンディングに用いられるSi-HPMは、オレフィンを、例えば、ピペリレン、イソプレン、アミレン、および環状成分からの1種または複数を含む。Si-HPMは、また、芳香族オレフィンを、例えば、スチレン系成分およびインデン系成分も含み得る。実施形態における官能化炭化水素ポリマー改質剤は、1~60のピペリレン成分、5~50の環状成分、および1~60の芳香族化合物、好ましくはスチレン系成分を含む、モノマー混合物から好ましくは製造される。代わりに、または追加として、一実施形態において、Si-HPMは、少なくとも1種のピペリレン成分に由来する10~80wtの単位、少なくとも1種の環状ペンタジエン成分に由来する15~50wtの単位、および少なくとも1種のスチレン系成分に由来する10~30wtの単位のインターポリマーを含む。モノマー混合物またはインターポリマーは、5までのイソプレン、10のまでのアミレン成分、5までのインデン系成分、またはこれらの任意の組合せを含んでいてもよい。ピペリレン成分は、通常、C5ジオレフィンの留分または合成混合物であり、これらに限らないが、シス-1,3-ペンタジエン、トランス-1,3-ペンタジエン、および混合1,3-ペンタジエンを含む。例えば、一実施形態におけるピペリレン成分は、トランス-ペンタジエン-1,3、シクロペンテン、シス-ペンタジエン、およびこれらの混合物を含み得る。通常、ピペリレン成分は、イソプレンのような分岐C5ジオレフィンを含まない。一実施形態において、Si-HPMは、モノマー混合物の全モノマーの重量に対して、0.1~90のピペリレン成分を含むか、または、0.1、1、10、20、25、30、35、40、45、もしくは50のピペリレン成分から選択される下限のいずれかから、80、75、70、65、60、55、50、45、40、もしくは35のピペリレン成分から選択されるより大きな上限のいずれかまでのピペリレン成分の範囲を有する、モノマー混合物から調製される。特に好ましい実施形態において、HPMは、40~80のピペリレン成分、または40~65のピペリレン成分、または40~50のピペリレン成分を含むモノマー混合物から調製される。一実施形態において、Si-HPMは、イソプレンを実質的に含まない。別の実施形態において、Si-HPMは、混合物におけるモノマーの重量に対して、15までのイソプレン、または10未満のイソプレンを含むモノマー混合物から調製される。さらに別の実施形態において、モノマー混合物は、混合物におけるモノマーの重量に対して、5未満のイソプレンを含む。通常、アミレン成分は、分子量の増加を抑制するための連鎖移動剤としての役割を果たす。一実施形態において、アミレン成分は、2-メチルブテン-1、2-メチルブテン-2、ペンテン-1、シス-ペンテン-2、トランス-ペンテン-2、およびこれらの混合物からなる群から選択される。一実施形態において、Si-HPMは、アミレンに由来する単位を実質的に含まない。別の実施形態において、Si-HPMのモノマーの混合物は、モノマー混合物におけるモノマーの重量に対して、40までのアミレン、または30未満のアミレン、または25未満のアミレン、または20未満のアミレン、または15未満のアミレン、または10未満のアミレン、または5未満のアミレンを含む。さらに別の実施形態において、Si-HPMは、混合物におけるモノマーの重量に対して、0.1~10までのアミレンのモノマー混合物から調製される。環状成分は、通常、C5およびC6環状オレフィン、ジオレフィンの留分または合成混合物、ならびに留分からのダイマー、コダイマーおよびトリマーなどである。環状化合物には、これらに限らないが、シクロペンテン、シクロペンタジエン、ジシクロペンタジエン、シクロヘキセン、1,3-シクロヘキサジエン、および1,4-シクロヘキサジエンが含まれる。好ましい環状化合物はシクロペンタジエンである。ジシクロペンタジエンは、エンドまたはエキソ体のいずれかであり得る。環状化合物は、置換されていることも、されていないこともある。好ましい置換環状化合物には、C1-C40の直鎖、分岐、または環状アルキル基、好ましくは1個または複数のメチル基により置換されたシクロペンタジエンおよびジシクロペンタジエンが含まれる。一実施形態において、環状成分は、シクロペンタジエン、シクロペンタジエンダイマー、シクロペンタジエントリマー、シクロペンタジエン-C5コダイマー、シクロペンタジエン-ピペリレンコダイマー、シクロペンタジエン-C4コダイマー、シクロペンタジエン-メチルシクロペンタジエンコダイマー、メチルシクロペンタジエン、メチルシクロペンタジエンダイマー、およびこれらの混合物からなる群から選択される。通常、環状成分は、軟化点を上げる。他方、スチレンのような芳香族化合物は、軟化点を下げる傾向があるが、軟化点の低下は、環状成分の相対的比率を増すことによって相殺できる。一実施形態において、Si-HPMは、混合物におけるモノマーの重量に対して、60までの環状化合物、または50までの環状化合物を含むことができるモノマー混合物から調製され得る。通常の下限としては、モノマー混合物中に、少なくとも約0.1、または少なくとも約0.5、または約1.0を超える環状化合物が含まれる。少なくとも一実施形態において、Si-HPMのモノマーの混合物は、Si-HPMを調製するモノマー混合物におけるモノマーの重量に対して、10を超える環状成分で、20までもしくはこれを超える環状化合物、または、好ましくは、30までもしくはこれを超える環状化合物、または、より好ましくは、40までもしくはこれを超える環状化合物、あるいは、より好ましくは45または50までもしくはこれを超える環状化合物を含み得る。特に好ましい実施形態において、Si-HPMモノマー混合物は、約10~約50の環状化合物、または約20~約45の環状化合物、または約20~約40の環状成分を含む。Si-HPMに存在し得る好ましい芳香族化合物は、スチレン、インデン、スチレン誘導体、およびインデン誘導体からの1種または複数を含む。特に好ましい芳香族オレフィンには、スチレン、アルファ-メチルスチレン、ベータ-メチルスチレン、インデン、およびメチルインデン、およびビニルトルエンが含まれる。通常、スチレン系成分は、縮合環、例えばインデン系を含まない。スチレン系成分は、スチレン、スチレン誘導体、および置換スチレンを含む。一実施形態において、芳香族成分は、スチレン、オルト-メチル-スチレン、メタ-メチル-スチレン、パラ-メチル-スチレン、α-メチル-スチレン、t-ベータ-メチルスチレン、インデン、メチルインデン、ビニルトルエン、およびこれらの混合物からなる群から選択されるスチレン系成分である。実施形態における芳香族またはスチレン系オレフィンは、Si-HPMに、60まで、または50までのスチレン系成分、通常5~45、より好ましくは5~30存在する。特に好ましい実施形態において、Si-HPMは、10~25の芳香族化合物、特にスチレン系オレフィンを含む。Si-HPMは、15未満のインデン系成分、または10未満のインデン系成分を含み得る。インデン系成分には、インデンおよびインデン誘導体が含まれる。一実施形態において、Si-HPMは、5未満のインデン系成分を含む。別の実施形態において、Si-HPMは、インデン系成分を実質的に含まない。一実施形態において、Si-HPMは、1:2~3:1、好ましくは1:2~2.5:1、より好ましくは0.8:1~2.2:1、または約1:1~約2:1の、芳香族成分に由来する単位と環状成分に由来する単位の重量比、または、好ましくはスチレン系成分と環状成分の重量比を有することができる。別の実施形態において、Si-HPMは、プロトン核磁気共鳴H-NMRによって求めて、インターポリマー中の水素の全モル数に対して少なくとも1モルパーセントの芳香族水素を含み得る。別の実施形態において、Si-HPMは、少なくとも5molの芳香族水素、例えば、5mol~30molの芳香族水素、または、好ましくは5mol~25molの芳香族水素、または、好ましくは5mol~20molの芳香族水素、または、より好ましくは8mol~15molの芳香族水素を含む。別の実施形態において、Si-HPMは、1mol~20molの芳香族水素、または、好ましくは2mol~15molの芳香族水素、または、より好ましくは2mol~10molの芳香族水素を含む。一実施形態において、炭化水素ポリマー改質剤には、1種だけのインターポリマーが存在する。別の実施形態では、2種以上のインターポリマーがブレンドされ得る。2種以上のインターポリマーが用いられる場合、インターポリマーの少なくとも1種またはブレンドにより得られる炭化水素ポリマー改質剤のいずれか、好ましくは両方が、少なくとも1種のピペリレン成分に由来する10wt~80wtの単位、少なくとも1種の環状ペンタジエン成分に由来する15wt~50wtの単位、および少なくとも1種の芳香族、好ましくはスチレン系成分に由来する10wt~30wtの単位を好ましくは含み得る。炭化水素ポリマー改質剤ブレンドは、5までのイソプレン、10までのアミレン、および5までのインデン系成分を含んでいてもよい。好ましくは、エラストマー組成物は、5~50phrの炭化水素ポリマー改質剤、または炭化水素ポリマー改質剤ブレンドを含む。別の実施形態において、炭化水素ポリマー改質剤は、iピペリレン成分;ii芳香族成分;およびiii環状ペンタジエン成分のインターポリマーである。環状ペンタジエン成分は、ジシクロペンタジエンフラクションDCPDフラクションおよびジメチルシクロペンタジエンフラクションMCPDフラクションを含み、ここで、DCPDフラクションは、全てのシクロペンタジエンダイマーおよび/またはシクロペンタジエンコダイマーCPD-MCPDは除くからなり、MCPDフラクションは、全てのメチルシクロペンタジエンダイマーおよび/またはメチルシクロペンタジエンコダイマー全てのCPD-MCPDコダイマーを含むからなる。メチルシクロペンタジエンコダイマーは、メチルシクロペンタジエンと、シクロペンタジエン、ピペリレン、ブタジエンなどとのコダイマーを含む。シクロペンタジエンコダイマーは、シクロペンタジエンとピペリレン、ブタジエンなどとのコダイマーを含む。一実施形態において、DCPDフラクションは、少なくとも50wtのジシクロペンタジエンおよび50wt未満のCPDコダイマーを含む。MCPDフラクションとDCPDフラクションの重量比は、好ましくは0.8~20、より好ましくは1~10であり、MCPDフラクションは、環状ペンタジエン成分の少なくとも20wtである。MCPDフラクションの比率が、環状成分におけるDCPDフラクションの比率の約0.8または1.0倍を超えると、インターポリマーは、予想外にも、軟化点、分子量、分子量分布および芳香族性のバランスを、例えば、40°C~160°Cの軟化点、400を超えるMn、1.5~4のMw/Mn、15,000未満のMz、およびインターポリマー中の水素の全モル数に対して少なくとも8molの芳香族水素を、あるいは、好ましくは、少なくとも80°Cの軟化点、800を超えるMn、3未満のMw/Mn、12,000未満のMzおよび/または少なくとも10molの芳香族水素を、有することができる。本明細書では、Mnは数平均分子量と定義され、本明細書では、Mwは重量平均分子量と定義され、また、本明細書では、Mzはz-平均分子量と定義される。実施形態における炭化水素ポリマー改質剤は、好ましくは、15~70のピペリレン成分、5~70の環状成分、および10~30の芳香族、好ましくはスチレン系成分を含むモノマー混合物から製造される。代わりに、または追加として、一実施形態において、炭化水素ポリマー改質剤は、少なくとも1種のピペリレン成分に由来する30~60の単位、少なくとも1種の環状ペンタジエン成分に由来する10~50の単位、および少なくとも1種のスチレン系成分に由来する10~25の単位のインターポリマーを含む。モノマー混合物またはインターポリマーは、5までのイソプレン、10までのアミレン成分、および5までのインデン系成分、またはこれらの任意の組合せを含んでいてもよい。通常、一実施形態におけるHPMは、約600g/モルを超える、または約800g/モルを超える、または約900g/モルを超える、または約1000g/モルを超える数平均分子量Mnを有する。一実施形態において、HPMは、約900と3000g/モルの間、または約1000と1500g/モルの間のMnを有する。少なくとも一実施形態において、HPMは、約2500g/モルを超える、または約5000g/モルを超える、または約2500~約25,000g/モル、または3000~20,000g/モルの重量平均分子量Mwを有する。好ましくは、HPMは、3500~15,000g/モル、または、より好ましくは約5000~約10,000g/モルの重量平均分子量を有する。HPMは、約10,000g/モルを超える、または約20,000g/モルを超える、または約30,000g/モルを超えるz-平均分子量Mzを有し得る。別の実施形態において、Mzは、10,000~150,000g/モル、または20,000~100,000g/モル、または25,000~75,000g/モル、または30,000~60,000g/モルの範囲にある。Mw、Mn、およびMzは、ゲル浸透クロマトグラフィーGPCによって求めることができる。一実施形態において、Si-HPMは、4以下の多分散指数PDI、PDI=Mw/Mnを有する。特に好ましい実施形態において、HPMは、少なくとも約2.5、または少なくとも約3、または少なくとも約4、または少なくとも約5のPDIを有する。別の実施形態において、Mz/Mnは、5を超える、10を超える、12を超える、15を超える、20を超える、25を超える、または30を超える。別の実施形態において、Mz/Mnは、150以上まで、100まで、80まで、または60までの範囲にある。別の実施形態において、Mz/Mnは、5~100、または10~80、または10~60、または10~40、または10~30、または15~40、または30~60、または35~60である。一実施形態において、HPMは、80°C~160°C、または、好ましくは100°C~160°C、または、より好ましくは110°C~150°Cの軟化点を有し得る。軟化点は、ASTME-28によって測定され、環球法に従って求めることができる。一実施形態において、HPMは、約30°C~約110°C、または約50°C~110°C、または約60°C~100°Cのガラス転移温度Tgを有し得る。HPMのTgを求めるために、示差走査熱量測定DSCが使用され得る。前記の樹脂は、HPMの製造について、当技術分野において一般に知られている方法によって製造されてよく、本発明は、Si-HPMの生成方法によって限定されない。好ましくは、Si-HPMは、重合反応器において、0°Cと200°Cの間の温度で、オレフィン供給原料流を、フリーデル-クラフツまたはルイス酸触媒と一緒にすることによって製造される。フリーデル-クラフツ重合は、一般に、重合溶媒中で、知られている触媒の使用によって成し遂げられ、溶媒および触媒は、洗浄および蒸留によって除去され得る。本発明に用いられる重合プロセスは、バッチ式または連続方式であり得る。連続重合は、単一の段階または複数の段階で成し遂げられ得る。一実施形態において、Si-HPMは、少なくとも1種のシラン構造を含む官能基を含み、オレフィン性不飽和、ベンジル性ハロゲンなどのような1種または複数のさらなる官能基を含んでいてもよく、これらによって、Si-HPMは、フィラー、エラストマーに連結される、または別の仕方で、エラストマーマトリックス中に固定され得る。本明細書において用いられる場合、Si-HPMインターポリマーにおける官能基への言及は、その官能基から誘導される、誘導体化された単位または連結した状態の単位を、例えば、別の官能基から誘導される1つの官能基、あるいは、フィラーに直接、もしくは例えば2官能性架橋剤により間接的に、またはエラストマーに、例えばオレフィン性不飽和サイトでの共硬化により、連結することにより生じる誘導された形を、表すと理解されている。特に好ましい実施形態において、Si-HPMは、オレフィン性不飽和を、例えば、インターポリマー中の水素の全モル数に対して、H-NMRによって求めて、少なくとも1molのオレフィン性水素を含む。オレフィン性不飽和は、通常、ピペリレン、ジシクロペンタジエンなどのようなジオレフィン性モノマーのインターポリマー化により生じる。オレフィン性不飽和は、例えば、エラストマー成分との架橋、フィラーとの共硬化のための官能化、またはこれらの組合せなどを容易にするために有益である。一実施形態において、HPMおよびSi-HPMは水素化されていないオレフィン不飽和、特に末端ビニル基を失わないでいるために。別の実施形態において、HPMおよび/またはSi-HPMは、部分的に水素化されていることもある特に、望まれる場合、末端ビニル基を無くするために。HPMおよび/またはSi-HPMの水素化は、当技術分野において知られているどのような方法によって実施されてもよく、本発明は、水素化の方法によって限定されない。例えば、HPMおよび/またはSi-HPMの水素化は、バッチ式または連続プロセスのいずれであってもよく、例えば、触媒を用いて水素化され得る。HPMの水素化に用いられる触媒は、元素の周期表の6、8、9、10または11族からの元素に基づく、通常、担持された単一金属および二金属触媒系である。一実施形態において、HPMおよび/またはSi-HPMは、少なくとも部分的に水素化されている、または実質的に水素化されていてもよい。本明細書で用いられる場合、少なくとも部分的に水素化されているは、材料が、90未満のオレフィン性プロトン、より好ましくは75未満のオレフィン性プロトン、より好ましくは50未満のオレフィン性プロトン、より好ましくは40未満のオレフィン性プロトン、より好ましくは25未満のオレフィン性プロトン、より好ましくは15未満のオレフィン性プロトン、より好ましくは10未満のオレフィン性プロトン、より好ましくは9未満のオレフィン性プロトン、より好ましくは8未満のオレフィン性プロトン、より好ましくは7未満のオレフィン性プロトン、より好ましくは6未満のオレフィン性プロトンを含むことを意味する。本明細書で用いられる場合、実質的に水素化されているは、材料が、水素化の後かつグラフトモノマーとの反応の前、5未満のオレフィン性プロトン、より好ましくは4未満のオレフィン性プロトン、より好ましくは3未満のオレフィン性プロトン、より好ましくは2未満のオレフィン性プロトン、より好ましくは1未満のオレフィン性プロトン、より好ましくは0.5未満のオレフィン性プロトン、より好ましくは0.1未満のオレフィン性プロトン、より好ましくは0.05未満のオレフィン性プロトンを含むことを意味する。用いられる場合、水素化の程度は、通常、芳香族結合の水素化を最小限にし、好ましくはそれを避けるように実施される。HPMおよび/またはSi-HPMが実質的に水素化されている実施形態において、実質的に水素化されたHPMおよび/またはSi-HPMには末端オレフィン性結合が無い好ましい低いオレフィン性プロトン測定値によって示されるという理由で、グラフトモノマーは、樹脂/オリゴマーとグラフトモノマーとのコポリマーを生成するのではなく、樹脂/オリゴマーの骨格にぶら下がると考えられる。別の実施形態において、HPMおよび/またはSi-HPMが、水素化されていない、または部分的にのみ水素化されている場合、末端オレフィン性結合の存在が、末端シリル化、有機シランカップリング剤による末端官能化および/または末端架橋を容易にし、これらは、HPM-エラストマーの相溶性と、炭化水素ポリマー改質剤によって変更を受ける特性のより良好な維持とを向上させ得る。一実施形態において、Si-HPMは、官能基としてシラン構造を、例えば、ペンダント-SiX3基を含み、ここで、Xは、独立に、ケイ素官能基、例えば、ヒドロキシ、20個までの炭素原子のアルコキシ、アルコキシアルコキシ、アリールオキシ、アラルコキシまたはシクロアルコキシ基である。ケイ素官能基Xは、さらに、例えばシリカフィラー粒子の表面で、シリケートにより置換されていても、または、シリケートに連結されていてもよい。シラン構造は、シランモノマーをインターポリマー化のポリマー混合物に含めてケイ素官能性Si-HPMを直接得ることによって、HPMを有機官能性シラン化合物によりシリル化することによって、または、エラストマー組成物中のHPMを2官能性有機シラン架橋剤により動的に官能化することによって、あるいは類似のことによって、付与できる。陽イオン反応3つの全ての例またはディールス-アルダー反応最初の2つの例のいずれかにより、HPMインターポリマー化に組み入れることができるケイ素官能性モノマーの例として、ビニルトリエトキシシラン、シクロペンタジエニルプロピルトリエトキシシラン、および1,2-エポキシプロポキシプロピルメチルジエトキシシランを挙げることができる。一実施形態において、1種または複数のシランカップリング剤が、ケイ素官能基をもたせるために、HPMまたは官能化HPMケイ素官能基以外の官能基、例えば、2官能性シランカップリング剤の有機官能基と反応する有機官能基により官能化を、予備反応として、またはエラストマー組成物中で動的にかのいずれかで、処理するために用いられる。このようなカップリング剤は、それらが、シリカをSi-HPMに結合させる助けとなり、また、シリカをエラストマーに結合させる助けとなることができるので、シリカが主要なフィラーであるか、または別のフィラーと組み合わせて存在する場合に、特に望ましい。カップリング剤は、2官能性有機シラン架橋剤であり得る。有機シラン架橋剤は、これらに限定されないが、ビニルトリエトキシシラン、ビニル-トリス-ベータ-メトキシエトキシシラン、メタクリロイルプロピルトリメトキシシラン、ガンマ-アミノ-プロピルトリエトキシシラン、ガンマ-メルカプトプロピルトリメトキシシランなど、およびこれらの混合物を含めて、当業者に知られている、フィラーに連結されるシラン、および/または架橋活性剤、および/またはシラン強化剤のいずれかである。様々な実施形態において、それらがどのように組み込まれるかに応じて、スルフィド型、メルカプト型、ビニル型、アミノ型、グリシドキシ型、ニトロ型およびクロロ型のシランカップリング剤が、単独で、または何らかの組合せとして使用され得る。シランカップリング剤の例には、シランエステル、アミノシラン、アミドシラン、ウレイドシラン、ハロシラン、エポキシシラン、ビニルシラン、メタクリロキシシラン、メルカプトシラン、およびイソシアナトシランが含まれる。一実施形態において、2官能性有機シラン架橋剤は、式:X3Si-R-F-[R-Si-X3]p式中、各Xは、独立に、ケイ素官能基であり、各Rは、独立に、1~20個の炭素原子、好ましくは10個までの炭素原子、特に1~5個の炭素原子の置換もしくは無置換の2価の炭化水素基であり;Fは、1価もしくは多価の有機官能基であり;Fが1価である場合、pは0であり、Fが多価である場合、pは、少なくとも1、例えば1~5であるを有する。一実施形態において、Xは、ヒドロキシもしくはR1-O-式中、R1は、20個までの炭素原子、好ましくは10個までの炭素原子、特に1~5個の炭素原子のアルキル、アルコキシアルキル、アリール、アラルキルもしくはシクロアルキル基であるであり、Rは、好ましくは10個までの炭素原子、特に1~5個の炭素原子のアルキレンであり、pは0または1であり;pが0である場合、Fは、アミノ、アミド、ヒドロキシ、アルコキシ、ハロ、メルカプト、カルボキシ、アシル、ビニル、アリル、スチリル、ウレイド、エポキシ、イソシアナト、グリシドキシ、およびアクリロキシ基から選択され;pが1である場合、Fは、2~20個の硫黄原子の2価のポリスルフィドである。ビニル型シランカップリング剤の例は、ビニルトリエトキシシランおよびビニルトリメトキシシランである。アミノ型シランカップリング剤の例は、3-アミノプロピルトリエトキシシラン、3-アミノプロピルトリメトキシシラン、3-2-アミノエチルアミノプロピルトリエトキシシラン、および3-2-アミノエチルアミノプロピルトリメトキシシランである。グリシドキシ型シランカップリング剤の例は、γ-グリシドキシプロピルトリエトキシシラン、γ-グリシドキシプロピルトリメトキシシラン、γ-グリシドキシプロピルメチルジエトキシシラン、およびγ-グリシドキシプロピルメチルジメトキシシランである。ニトロ型シランカップリング剤の例は、3-ニトロプロピルトリメトキシシラン、および3-ニトロプロピルトリエトキシシランである。クロロ型シランカップリング剤の例は、3-クロロプロピルトリメトキシシラン、3-クロロプロピルトリエトキシシラン、2-クロロエチルトリメトキシシラン、および2-クロロエチルトリエトキシシランである。スルフィド型シランカップリング剤の具体例は、ビス3-トリエトキシシリルプロピルテトラスルフィド、ビス2-トリエトキシシリルエチルテトラスルフィド、ビス3-トリメトキシシリルプロピルテトラスルフィド、ビス2-トリメトキシシリルエチルテトラスルフィド、ビス3-トリエトキシシリルプロピルトリスルフィド、ビス3-トリメトキシシリルプロピルトリスルフィド、ビス3-トリエトキシシリルプロピルジスルフィド、ビス3-トリメトキシシリルプロピルジスルフィド、3-トリメトキシシリルプロピル-N,N-ジメチルチオカルバモイルテトラスルフィド、3-トリエトキシシリルプロピル-N,N-ジメチルチオカルバモイルテトラスルフィド、2-トリエトキシシリルエチル-N,N-ジメチルチオカルバモイルテトラスルフィド、2-トリメトキシシリルエチル-N,N-ジメチルチオカルバモイルテトラスルフィド、3-トリメトキシシリルプロピルベンゾチアゾリルテトラスルフィド、3-トリエトキシシリルプロピルベンゾチアゾールテトラスルフィド、3-トリエトキシシリルプロピルメタクリレートモノスルフィド、および3-トリメトキシシリルプロピルメタクリレートモノスルフィドである。一実施形態において、シランカップリング剤は、一般式CnH2n1O3Si-CH2m-Sp-CH2m-SiCnH2n1O3式中、nは、1~3の整数を表し、mは、1~9の整数を表し、pは、硫黄原子の平均数を表し、2を超える正の数であるを有し得る。メルカプト型シランカップリング剤の例は、3-メルカプトプロピルトリメトキシシラン、3-メルカプトプロピルトリエトキシシラン、2-メルカプトエチルトリメトキシシラン、および2-メルカプトエチルトリエトキシシランである。これらのシランカップリング剤は単独で使用できる、または2種以上を一緒に使用できる。一実施形態における好ましいシランカップリング剤の例には、以下が含まれ得る:N-2-アミノエチル-3-アミノプロピルトリメトキシシラン、3-メタクリロキシプロピルトリメトキシシラン、3-2-ビニルベンジルアミノエチルアミノ-プロピルトリメトキシシラン、3-グリシドキシプロピルトリメトキシシラン、トリアセトキシビニルシラン、トリス-2-メトキシエトキシ-ビニルシラン、3-クロロプロピルトリメトキシシラン、1-トリメトキシシリル-2-p,m-クロロメチルフェニルエタン、3-クロロプロピルトリエトキシシラン、N-アミノエチルアミノメチルフェニルトリメトキシシラン、N-2-アミノエチル-3-アミノプロピルトリス2-エチルヘキソキシシラン、3-アミノプロピルトリメトキシシラン、トリメトキシシリルプロピレントリアミン、β3,4-エポキシシクロヘキシルエチルトリメトキシシラン、3-メルカプトプロピルトリメトキシシラン、3-メルカプトトリエトキシシラン、3-メルカプトプロピルメチルジメトキシシラン、ビス2-ヒドロキシエチル-3-アミノプロピルトリメトキシシラン、1,3-ジビニルテトラメチルジシラザン、ビニルトリメトキシシラン、2-ジフェニルホスフィノエチルトリエトキシシラン、2-メタクリロキシエチルジメチル[3-トリメトキシシリルプロピル]アンモニウムクロリド、3-イソシアナトプロピルジメチルエトキシシラン、N-3-アクリロキシ-2-ヒドロキシプロピル-3-アミノプロピルトリエトキシシラン、ビニルトリスt-ブチルペルオキシシラン、メチルトリメトキシシラン、エチルトリメトキシシラン、フェニルトリメトキシシラン、フェニルトリアセトキシシラン、メチルトリメトキシシラン、フェニルトリメトキシシラン。より好ましいシランカップリング剤は、市販されており、当業者によって有効なカップリング剤であると認められているものである。かなりの数の有機官能性シランが、例えば、UnionCarbide,SpecialtyChemicalsDivisionDanbury、Connecticutから入手できる。UnionCarbideから入手可能で有用なシランカップリング剤の例は、EP0926265A1に開示されており、これによって、これは、参照を通じて本明細書に組み込まれる。一実施形態において、シランカップリング剤は、式B-Si-A-NH-CO-NH2n式中、Aは、1~約8個の炭素原子を含むアルキレン基であり、Bは、ヒドロキシ、または1~約8個の炭素原子を含むアルコキシ基であり、nは、1~3の整数であるが、但し、nが1または2である場合、各Bは、同じであっても異なっていてもよいによって表されるウレイドシランである。一実施形態において、各Bは、1~約5個の炭素原子を含むアルコキシ基、特に、メチルオキシまたはエチルオキシ基であり、Aは、1~5個の炭素原子を含む2価の炭化水素基である。このような2価の炭化水素基の例には、メチレン、エチレン、プロピレン、ブチレンなどが含まれる。このようなウレイドシランの具体例には、β-ウレイドエチル-トリメトキシシラン;β-ウレイドエチル-トリエトキシシラン;γ-ウレイドエチル-トリメトキシシラン;γ-ウレイドプロピル-トリエトキシシランなどが含まれる。一実施形態において、オレフィン性不飽和を有するまたは有さないHPM、例えば、ピペリレン、C5/C9、ジシクロペンタジエンリモネンおよびピネン系インターポリマーは、2官能性有機シラン架橋剤および過酸化物開始剤により処理される。過酸化物開始剤は、HPM上にフリーラジカルを生成し、これが、架橋剤の有機官能基、例えば、ビニルまたはスルフヒドリルと反応する。得られるSI-HPMは、ペンダントシラン構造を有し、この構造は、フィラーと反応してSI-HPM樹脂をフィラーに連結することができ、硬化の間はエラストマーと、ほんの限られた反応性のみを有するべきである。代わりとなる選択肢として、HPMの官能基、例えば、末端ビニル基と反応して、反応性シラン基、アミン基、アルキルアミン基などを付け加えるために、ヒドロシリル化を用いることができる。別の実施形態において、オレフィン性不飽和を有するHPMは、例えば、硫黄によるエラストマーの加硫の間に、シリカフィラーに動的に連結できる。硬化の間に、スルフィド型シランカップリング剤の硫黄連鎖は、通常、開裂して、HPMのさらにはエラストマーのオレフィン性不飽和にグラフトされ、このため、シリカフィラーが、このSi-HPMに、官能化の度合いに応じて、1つまたは複数の架橋で、連結される。この硬化系は、フィラーに連結することによって、また、Si-HPMに余分の反応性オレフィン性不飽和が存在する場合にエラストマーと共硬化することによって、さらに、フィラーに連結したSi-HPMにより、エラストマー組成物の混合の間の剪断を増大させて系の粘度を増大させることによって、Si-HPMを安定化する。一実施形態において、Si-HPMは、シラン官能基に加えて、Si-HPMを、それ自体に架橋させる、フィラーもしくはエラストマーに連結させる、または別の仕方でエラストマーマトリックス内に固定することができる1種または複数の有機官能基を、さらに含む。これらのSi-HPMは、接着配合物の他の成分と架橋することによって、組成物媒体内に架橋を引き起こし、架橋に参加することが可能である。一例として、Si-HPMに残存するオレフィン性不飽和は、硬化反応に参加できる、または、架橋またはカップリング剤、例えば2官能性有機シランカップリング剤の有機官能基と反応できる。別の例として、Si-HPMの無水物または酸基は、それら自体で、または組成物媒体中に存在する他のポリマーと架橋できる。すでに記載されたように、エラストマー組成物は、Si-HPMに加えて、官能性されていないHPM、またはシラン官能基以外の官能基により官能化されたHPMFHPM、例えば、前記US7,294,664上で参照を通じて組み込まれたに記載されたグラフトを有する樹脂、グラフトを有するオリゴマーおよび/またはこれらのブレンドを含み得る。Si-HPM/FEPM/HPMのブレンドは、別個のFEPMおよび/またはHPM成分をSi-HPMとブレンドすること、HPMを部分的に官能化すること、および/またはFHPMもしくはHPMを部分的にシラン官能化することによって得ることができる。アミンおよびアルコール性官能基を含むいくつかのポリマーは、FHPMおよび/またはSi-HPMと直接反応するであろう、例えば、いくつかのビニルアルコール基を含むポリマーは、カルボン酸官能化FHPMまたはSi-HPMと反応するであろう。他のポリマーは、架橋剤が添加される時に、架橋するであろう。これらの実施形態において、添加される架橋剤の量は、通常、存在するグラフトモノマーの量に依存する。通常の量は、100:1と1:100の間、より好ましくは、1:1の配合中に存在する架橋剤部数/グラフトモノマー部数モル比を含む。これらには、いくらかのアクリル酸を含むポリマー、例えば、エチレンアルキル-アクリレートアクリル酸ターポリマー、または無水コハク酸を含むポリマー、または無水マレイン酸のような酸基がグラフトされたエチレンプロピレンジエンゴムが含まれる。このような架橋は、酸または無水物基と反応できる2官能剤の添加を含めて、多くの方法で達成できる。このような材料の例は、ジオール、ジアミン、特に第1級アミンのような、アルコールおよびアミン官能基を含むものである。これらの官能基を有する材料は、混合されても、または異なる置換基を有していてもよい例えば、1つの基が第1級であり、他方は第3級である場合のジアミン。弱い架橋が、イオン結合および水素結合のような、共有結合を形成しない相互作用により達成できる。このように架橋できる材料の例は、Ca<>のような2価の金属イオン、または第4級アミンを含むジアミンである。一実施形態において、架橋剤には、アルコール、ポリオール、アミン、ジアミンおよび/またはトリアミンが含まれる。一実施形態における有機官能性架橋剤の例には、ポリアミン、例えば、エチレンジアミン、ジエチレントリアミン、ヘキサメチレンジアミン、ジエチルアミノプロピルアミン、および/またはメタンジアミンが含まれる。フィラーおよび添加剤本発明に従って製造されるエラストマー組成物は、通常、ゴムコンパウンドに慣習的に用いられる他の成分および添加剤、例えば、有効量の他の加工助剤、顔料、促進剤、架橋および硬化材料、酸化防止剤、オゾン劣化防止剤、フィラー、および/またはクレーを含む。HPM以外に、エラストマー組成物は、他の有用な加工助剤、例えば、プラストマー、ポリブテン、またはこれらの混合物を含んでいてもよい。少なくとも1種のエラストマーおよび少なくとも1種の炭化水素ポリマー改質剤を含むことに加えて、エラストマー組成物は、また、少なくとも1種のフィラー、例えば、炭酸カルシウム、クレー、マイカ、シリカ、シリケート、タルク、二酸化チタン、酸化アルミニウム、酸化亜鉛、デンプン、木粉、カーボンブラック、またはこれらの混合物を含んでいてもよい。フィラーは、どのような大きさであってもよく、通常、例えば、タイヤ産業では、約0.0001μm~約100μmの範囲にあり得る。本明細書で用いられる場合、シリカは、未処理の、沈降シリカ、結晶性シリカ、コロイダルシリカ、アルミニウムもしくはカルシウムシリケート、フュームドシリカなどを含めて、溶液法、燃焼法などによって調製される任意のタイプまたは粒径のシリカまたは他のケイ酸誘導体、あるいはケイ酸を表すものとする。沈降シリカは、通常のシリカ、準高分散性シリカ、または高分散性シリカであり得る。エラストマー組成物は、また、クレーを含み得る。クレーは、改質剤で処理されていてもよい、例えば、モンモリロナイト、ノントロナイト、バイデライト、ボルコスコアイトvokoskoite、ラポナイト、ヘクトライト、サポナイト、ソーコナイト、マガディアイトmagadite、ケンヤアイト、ステベンサイト、バーミキュライト、ハロイサイト、アルミン酸塩酸化物aluminateoxide、ハイドロタルサイト、またはこれらの混合物であり得る。クレーは、少なくとも1種のシリケートを含み得る。代わりに、フィラーは、有機分子のような改質剤で処理または予備処理されていてもよい、層状クレーであり得る;層状クレーは、少なくとも1種のシリケートを含み得る。シリケートは、膨張する結晶格子を有するクレー鉱物の一般的種類を表す、少なくとも1種のスメクタイトまたはスメクタイト型クレーを含み得る。例えば、これは、モンモリロナイト、バイデライト、およびノントロナイトからなる2八面体型スメクタイト、ならびに、3八面体スメクタイトこれには、サポナイト、ヘクトライト、およびソーコナイトが含まれるを含み得る。やはり含まれるのは、合成により調製されるスメクタイト-クレーである。シリケートには、天然または合成のフィロシリケート、例えば、モンモリロナイト、ノントロナイト、バイデライト、ベントナイト、ボルコンスコアイト、ラポナイト、ヘクトライト、サポナイト、ソーコナイト、マガダイト、ケニヤアイト、ステベンサイトなど、さらにはバーミキュライト、ハロイサイト、酸化アルミニウム、ハイドロタルサイトなどが含まれ得る。カオリナイト、セリサイト、フロゴパイトおよび白雲母のようなマイカもまた挙げることができる。前記シリケートのいずれかの組合せもまた想定される。前記の層状クレーのような層状フィラーは、少なくとも1種の改質剤による処理により、改質され得る、例えば、層間挿入される、または剥離されるexfoliated。改質剤は、また、膨潤剤または剥離剤としても知られる。一般に、それらは、層状フィラーの層間表面に存在する陽イオンによりイオン交換反応を受けることができる添加剤である。改質剤は、任意の段階で組成物への添加剤として添加され得る;例えば、添加剤が、エラストマーに添加され、その後、層状フィラーが添加され得る、または少なくとも1種のエラストマーおよび少なくとも1種の層状フィラーの組合せに添加され得る;あるいは、さらに別の実施形態として、最初に添加剤が層状フィラーとブレンドされ、その後、エラストマーが添加されてもよい。フィラーは、カーボンブラックまたは改質カーボンブラックであり得る。フィラーは、また、カーボンブラックとシリカのブレンドであってもよい。一実施形態において、エラストマー組成物は、タイヤのトレッドまたはサイドウォールであり、強化グレードのカーボンブラックを、ブレンドの10~100phr、別の実施形態として、より好ましくは30~80phr、さらに別の実施形態として、50~80phrのレベルで含む。カーボンブラックの有用なグレードは、N110~N990の範囲を含む。ナノコンポジットナノコンポジットは、フィラー添加ポリマー系であり、このフィラーは、少なくとも1つの寸法がナノメートルの領域にある無機粒子を含む。ナノコンポジットに用いられる無機粒子の一般的タイプは、フィロシリケートであり、これは、いわゆるナノクレーまたはクレーという一般的種類からの無機物質である。ナノコンポジットが存在する場合の、様々なエラストマー組成物の空気バリア性における全般的な向上のせいで、エラストマーおよびクレーを含むナノコンポジットを含むエラストマー組成物を得ることが望まれている。一実施形態における炭化水素ポリマー改質剤は、ガスバリア性を向上させるためのナノコンポジットに使用できる。例えば、Si-HPMは、エラストマーにおけるナノ粒子の分散を向上させることができ、Si-HPMの高い分子量は、ガス分子の拡散経路の長さを増す助けとなり得る。無機粒子例えば、クレーは、エラストマー組成物を通しての酸素の透過に対する板状バリアとして働くことができる。しかし、効果的であるためには、無機粒子は、エラストマー組成物の全体に渡って十分に分散される必要がある。これは、極性のクレーを一般に非極性のゴムに分散させることを通常必要とするので、困難であり得る。理想的には、層間挿入が、ナノコンポジットにおいて起こるべきであり、この場合、ポリマーはクレー表面の間のスペースまたはギャラリーgalleryに挿入される。最終的には、完全に近く剥離されることが望ましく、この場合、ポリマーは、個々のナノメートルサイズのクレー小板plateletと十分に、分散する、またはこれらの小板に層間挿入される。ナノコンポジットに有用な適切な無機粒子には、膨潤性無機クレー材料、例えば、天然もしくは合成のフィロシリケート、特にスメクチッククレー、例えば、モンモリロナイト、ノントロナイト、バイデライト、ボルコンスコアイト、ラポナイト、ヘクトライト、サポナイト、ソーコナイト、マガダイト、ケニヤアイト、ステベンサイトなど、さらにはバーミキュライト、ハロイサイト、酸化アルミニウム、ハイドロタルサイトなどが含まれ得る。これらの層状クレーは、0.4nm以下の層間間隔で互いに強固に結合した0.8~1.2nmの厚さを有する複数のシリケート小板を含む粒子を通常含み、その層間表面に存在するNa、Ca2、K、またはMg2のような交換可能な陽イオンを含む。ある実施形態において、クレーは、クレー分散体を生成するように、有機液体と混合され得る。クレーは、無機クレーまたは有機物で改質されたクレーであり得る;有機液体は、水に混和性または非混和性であり得る。特定の実施形態において、分散体は、0.1wt~5.0wtの範囲、または0.1wt~3.0wtの範囲のクレー濃度を有し得る。層状クレーは、また、膨潤剤もしくは剥離剤または添加剤として通常知られる有機分子による処理により、層間挿入される、または剥離され得る。膨潤/剥離剤は、層状クレーの層間表面に存在する陽イオンによりイオン交換反応を受けることができる。例えば、層間挿入/剥離されたクレーは、ナトリウムモンモリロナイトクレーの表面に存在するナトリウムイオンを、有機分子膨潤/剥離剤、例えば、アルキルもしくはアリールアンモニウム化合物で置き換える、溶液系イオン交換反応を通じて生成され得る。適切な剥離剤には、陽イオン界面活性剤、例えば、アンモニウムイオン、アルキルアミンもしくはアルキルアンモニウムイオン第1級、第2級、第3級および第4級、脂肪族、芳香族またはアリール脂肪族arylaliphaticアミンのホスホニウムもしくはスルホニウム誘導体、ホスフィンおよびスルフィドが含まれる。望ましいアミン化合物または対応するアンモニウムイオンは、構造R1R2R3Nを有するものであり、式中、R1、R2、およびR3は、一実施形態においてC1-C30アルキル、または、別の実施形態ではC2-C30アルキルもしくはアルケンであり、これらは同じであっても異なっていてもよい。一実施形態において、剥離剤は、いわゆる長鎖第3級アミンであり、ここで、少なくともR1は、C14-C20アルキルまたはアルケンである。剥離剤は、また、ジアミン化合物または対応するアンモニウムもしくはジアンモニウムイオン、例えば、ジアミノアルカン、N-アルキル-ジアミノアルカン、N,N-ジアルキル-ジアミノアルキル、N,N,N’-トリアルキル-ジアミノアルカン、N,N,N’,N’-テトラアルキル-ジアミノアルカンなどでもあり得る。望ましいジアミンは、構造R4R5N-R6-NR7R8式中、R4、R5、R6、R7、およびR8は、同じであるかまたは異なるC1-C30アルキル、またはC2-C30アルキルもしくはアルケンであるを有し得る。長鎖ジアミンが望ましい場合、N-アルキルまたはN-アルケン基の少なくとも1つは、8~30個の炭素原子、好ましくは14~20個の炭素原子を有する。非限定的で例示的な具体例には、N-ココ-1,3-ジアミノプロパン、N-オレイル-1,3-ジアミノプロパン、N-タロー-1,3-ジアミノプロパン、およびN,N,N’-トリメチル-N’-タロー-1,3-ジアミノプロパンが含まれる。剥離剤の別の種類は、層間表面に共有結合できるものを含む。これらには、構造-SiR152R16式中、R15は、現れる毎に同じであるかまたは異なり、アルキル、アルコキシまたはオキシシランから選択され、R16は、コンポジットのマトリックスポリマーと相溶性のある有機基であるのポリシランが含まれる。他の適切な剥離剤には、2~30個の炭素原子を含む、プロトンが付加されたアミノ酸例えば、12-アミノドデカン酸、イプシロン-カプロラクタムおよび類似の材料およびそれらの塩が含まれる。適切な膨潤剤、および層状クレーシリケートに層間挿入する方法は、また、米国特許第4,472,538号、米国特許第4,810,734号、および米国特許第4,889,885号に開示されており、これらの全ては、参照を通じて本明細書に組み込まれる。好ましい実施形態において、剥離剤は、インターポリマーおよび/またはエラストマー上のシリル基、ハロゲン、オレフィン性不飽和などのような官能性サイトと反応して、クレーを剥離させる助けとなる複合体を生成することができる。一実施形態において、剥離剤には、全ての第1級、第2級、および第3級アミンならびにホスフィン;アルキルおよびアリールスルフィドおよびチオール;ならびにそれらの多官能タイプが含まれる。望ましい剥離剤には、長鎖第3級アミン、例えば、N,N-ジメチル-オクタデシルアミン、N,N-ジオクタデシル-メチルアミン、いわゆる二水添タローアルキル-メチルアミンなど、およびアミン末端ポリテトラヒドロフラン;長鎖チオール、およびヘキサメチレンチオ硫酸ナトリウムのようなチオサルフェート化合物が含まれる。一実施形態において、剥離剤は、0.1~20phrの範囲、または0.2~15hprの範囲で、あるいは別の実施形態では、0.3~10phrの範囲で存在し得る。剥離剤は、どの段階で組成物に添加されてもよい;例えば、剥離剤は、エラストマーおよび/もしくはインターポリマーに添加され、その後、クレーが添加され得る、または、エラストマーおよび/もしくはインターポリマーとクレーの混合物に添加されてもよい;あるいは、さらに別の実施形態では、最初に添加剤がクレーとブレンドされ、その後、エラストマーおよび/もしくはインターポリマーとブレンドされてもよい。別の実施形態において、不透過性の向上は、少なくとも1種の多官能硬化剤の存在によって達成される。このような多官能硬化剤の一実施形態は、式Z-R17-Z’式中、R17は、置換または無置換の、C1-C15アルキル、C2-C15アルケニル、およびC6-C12環状芳香族部分の1つであり;ZおよびZ’は、同じであるかまたは異なり、チオサルフェート基、メルカプト基、アルデヒド基、カルボン酸基、ペルオキシド基、アルケニル基、または不飽和のような反応性基を有する1種または複数のポリマーエラストマーおよび/またはインターポリマーストランドを、分子間もしくは分子内のいずれかで、架橋できる他の類似の基の1つであるによって表すことができる。多官能硬化剤は、存在する場合、組成物に、0.1~8phrの範囲で、または、別の実施形態では、0.2~5phrの範囲で存在し得る。エラストマー組成物は、また、戻り抵抗剤reversionresistorも含み得る。このような戻り抵抗剤の非限定的例には、ビス-チオサルフェート化合物、例えば、ヘキサメチレンビスチオ硫酸ナトリウムが含まれる。他の戻り抵抗剤は、ゴムコンパウンディングの技術分野においてよく知られており、例えば、ヘキサメチレンビスシンナムアルデヒドである。膨潤剤による処理は、クレー小板の層を互いに保持するイオン性の力の低下、および、0.4nmを超え、好ましくは0.9nmを超える距離に層の間隔を広げる役目を果たす、層の間への分子の導入の結果として、層状クレー小板の層間挿入または剥離を生じる。この引き離しは、層状化クレーシリケートが、重合性モノマー材料およびポリマー材料を層の間により容易に吸収できるようにし、ポリマーマトリックス内に剥離クレー層を均一に分散させるために層間化合物intercalateがマトリックスポリマー材料と剪断混合される時、層がさらに剥離することを容易にする。エラストマー組成物に組み入れられるクレーまたは剥離クレーの量は、ナノコンポジットの生成によって、組成物の機械的特性またはバリア特性における向上を発揮させるのに十分なものである。通常、エラストマー組成物におけるクレーの量は、組成物のポリマー含有量に対して、0.5wt~10wtの範囲、あるいは1wt~8wtの範囲、または別の実施形態では、1wt~5wtの範囲であり得る。ゴムの100重量部当たりの部数で表して、クレーまたは剥離クレーは、1~30phrの範囲、または2~20phrの範囲で存在し得る。エラストマー-クレーナノコンポジットは、当技術分野において知られている様々な方法、例えば、溶液ブレンド法、溶融ブレンド法、またはエマルジョン法を用いて生成できる。例えば、米国特許出願公開第2007/015853号参照を通じて本明細書に組み込まれるは、ゴム溶液のエマルジョンと、クレーが無機クレーであることができるクレー水性分散体とから、クレー-ブチルゴムナノコンポジットを調製する方法を開示する。ナノコンポジット処理の別の例として、米国特許第7,501,460号参照を通じて本明細書に組み込まれるは、ゴムのスリップストリームslipstreamからナノコンポジット濃厚液を調製すること、および濃厚液をゴム主流とブレンドすることによって、クレー-ブチルゴムナノコンポジットを調製する方法を開示する。一実施形態において、エラストマー組成物は、ポリマー溶融ブレンド法によって生成するナノコンポジットを含み得る。例えば、エラストマーおよびクレー成分が、クレーが層間挿入され剥離され、ポリマー内に均一に分散した状態になってナノコンポジットを生成するのに十分な剪断条件下での、何らかの適切な混合デバイス例えば、バンバリーBANBURYミキサー、ブラベンダーBRABENDERミキサー、または好ましくはミキサー/押出機における、120°C~300°Cまでの範囲の温度での混合で、層間化合物を生成するように、ブレンドされ得る。別の実施形態において、ナノコンポジットは、エマルジョン法によって生成され得る。例えば、エマルジョンは、通常のエマルジョン技術によって、すなわち、炭化水素、水、および界面活性剤用いられる場合の混合物に、エマルジョンを生成するのに十分な時間、例えば、通常、少なくとも数秒、市販のブレンダーまたはその等価物におけるような、十分な剪断を加えることによって生成され得る。エマルジョンは、連続もしくは間欠的な混合または振盪を用いるかまたは用いないで、加熱もしくは他の温度制御を用いるかまたは用いないで、クレーの剥離を促進するのに十分な時間例えば、一実施形態において、0.1~100時間もしくはこれを超える時間、または1~50時間、あるいは、別の実施形態では、2~20時間、エマルジョンの状態のままであり得る。有用な陽イオン界面活性剤には、第3級アミン、ジアミン、ポリアミン、アミン塩、さらには、第4級アンモニウム化合物が含まれる。有用な非イオン界面活性剤には、アルキルエトキシレート、直鎖アルコールエトキシレート、アルキルグルコシド、アミドエトキシレート、アミンエトキシレート例えば、ココ-、タロー-、およびオレイル-アミンエトキシレート、フェノールエトキシレート、およびノニルフェノールエトキシレートが含まれる。界面活性剤の濃度は、通常、比較的安定なエマルジョンが生成され得る濃度である;好ましい実施形態において、用いられる界面活性剤の量は、全エマルジョンの少なくとも0.001wt、より好ましくは0.001wt~約3wtの範囲、最も好ましくは0.01wt~2wtの範囲にある。別の実施形態において、ナノコンポジットは、溶液ブレンド法によって生成され得る。例えば、ナノコンポジットは、炭化水素を含む溶媒と少なくとも1種の層状フィラーもしくはクレーとを含む溶液Aを、溶媒と少なくとも1種のエラストマーとを含む溶液Bに接触させること、および、溶液Aと溶液Bの接触生成物から溶媒を除去して、ナノコンポジットを生成することによって製造され得る。層状クレーは、膨潤/剥離剤で処理され得る。さらに別の実施形態において、ナノコンポジットは、少なくとも1種のエラストマーと少なくとも1種の層状フィラーとを、少なくとも1種または複数の溶媒中で接触させることと、生成物から溶媒を除去してナノコンポジットを生成することと、を含む方法によって製造される。さらに別の実施形態において、ナノコンポジットは、溶媒、または少なくとも2種の溶媒を含む溶媒混合物に、少なくとも1種の層状フィラーを分散させ、次いで、少なくとも1種のエラストマーを溶解することを含む接触生成物を生成するプロセス;および接触生成物から溶媒混合物を除去して、ナノコンポジットを生成すること;によって製造される。溶液ブレンド法において、溶媒は、組成物の全重量に対して、30wt~99wt、代わりに40wt~99wt、代わりに60wt~99wt、代わりに80wt~99wtの範囲、代わりに90wt~99wt、代わりに95wt~99wtの範囲で存在し得る。架橋剤、硬化剤、硬化パッケージ、および硬化エラストマー組成物およびこれらの組成物から製造される物品は、通常、少なくとも1種の硬化パッケージ、少なくとも1種の硬化剤、少なくとも1種の架橋剤の助けで製造される、また/または、エラストマー組成物を硬化させるプロセスを経る。本明細書で用いられる場合、硬化パッケージは、業界で一般に理解されているように、ゴムに硬化した特性を付与することができる任意の材料または方法を表す。1種または複数の架橋剤が、特に、シリカが主要なフィラーであるか、または別のフィラーとの組合せで存在する場合に、本発明のエラストマー組成物に、通常、用いられる。架橋および硬化剤には、硫黄、酸化亜鉛、および脂肪酸が含まれる。より好ましくは、硬化剤は、2官能性有機シラン架橋剤であり得る。有機シラン架橋剤は、これらに限定されないが、ビニルトリエトキシシラン、ビニル-トリス-ベータ-メトキシエトキシシラン、メタクリロイルプロピルトリメトキシシラン、ガンマ-アミノ-プロピルトリエトキシシランWitcoによってA1100として市販されている、ガンマ-メルカプトプロピルトリメトキシシランWitcoによるA189など、およびこれらの混合物を含めて、当業者に知られている、フィラーに連結されるシラン、および/または架橋活性剤、および/またはシラン強化剤のいずれかである。一実施形態において、ビス-3-トリエトキシシリルプロピルテトラスルフィドSi69として市販が用いられる。通常、ポリマーブレンドは、ポリマーの機械的特性を向上させるために架橋される。加硫ゴムコンパウンドの物理的性質、性能特性、および耐久性は、加硫反応の間に形成される架橋の数架橋密度およびタイプに関係することが知られている。ポリマーブレンドは、硬化剤、例えば、硫黄、金属、金属酸化物例えば酸化亜鉛、過酸化物、有機金属化合物、ラジカル開始剤、脂肪酸、および当技術分野において一般的な他の架橋剤を添加することによって架橋され得る。用いられ得る他の知られている硬化方法には、過酸化物硬化系、樹脂硬化系、およびポリマーの熱もしくは放射線誘起架橋が含まれる。促進剤、活性剤、および遅延剤もまた、硬化プロセスにおいて用いられ得る。本発明の組成物は、如何なる適切な手段例えば、それらを、通常の加硫法のいずれかに従って、熱または放射線に曝すことによって加硫硬化されてもよい。必要とされる熱または放射線の量は、組成物における硬化に影響を及ぼすのに必要とされる量であり、このことを考慮して、本発明は、組成物を硬化させるのに必要とされる方法および熱量によって限定されない。通常、加硫は、一実施形態において、約100°C~約250°C、別の実施形態では、150°C~200°Cの範囲の温度で、約1~150分間、実施される。ハロゲン含有エラストマーは、それらと金属との反応によって架橋され得る。有用な金属酸化物に例には、これらに限らないが、ZnO、CaO、およびPbOが含まれる。金属酸化物は、単独で、あるいは、その対応する金属脂肪酸複合物例えば、ステアリン酸亜鉛、ステアリン酸カルシウムなどと結び付けて、または単独で添加される有機酸および脂肪酸、例えばステアリン酸、および任意選択で他の硬化剤、例えば、硫黄もしくは硫黄化合物、アルキルペルオキシド化合物、ジアミンまたはこれらの誘導体と結び付けて使用され得る。硫黄は、ジエン含有エラストマーに対する最も一般的な化学加硫剤である。硫黄加硫系は、硫黄を活性化するための活性化剤、促進剤、および加硫速度を制御する助けとなる遅延剤からなり得る。活性化剤は、最初に促進剤と反応してゴム可溶性複合体を生成し、次いで、この複合体が硫黄と反応して硫化剤を生成することによって、加硫の速度を増大させる化学物質である。促進剤の一般的種類には、アミン、ジアミン、グアニジン、チオウレア、チアゾール、チウラム、スルフェンアミド、チオカルバメート、キサンテートなどが含まれる。促進剤は、加硫の開始および速度、生成される架橋の数およびタイプを制御する助けとなる。遅延剤は、未加硫ゴムを加工する時間が十分であるように、硬化の最初の開始を遅らせるために使用され得る。加硫プロセスの加速は、加速促進剤たいていは有機化合物の量を調節することによって制御され得る。天然ゴム、BR、およびSBRの促進加硫のメカニズムは、硬化剤、促進剤、活性化剤、およびポリマーの間の複雑な相互作用を含む。理想的には、利用できる硬化剤の全てが、2つのポリマー鎖を互いに繋ぎ、ポリマーマトリックス全体の強度を向上させる有効な架橋を形成するのに消費される。多数の促進剤が当技術分野において知られており、これらに限らないが、以下が含まれる:ステアリン酸、ジフェニルグアニジンDPG、テトラメチルチウラムジスルフィドTMTD、ベンゾチアジルジスルフィドMBTS、N-t-ブチル-2-ベンゾチアゾールスルフェンアミドTBBS、N-シクロヘキシル-2-ベンゾチアゾール-スルフェンアミドCBS、およびチオウレア。本発明の一実施形態において、少なくとも1種の硬化剤が、0.2~10phr、または0.5~5phr、または、別の実施形態では、0.75phr~2phr存在する。加工本発明のエラストマー組成物は、当業者に知られている如何なる通常の手段によってコンパウンディング混合されてもよい。混合は、単一ステップまたは複数の段階で実施され得る。例えば、成分は、通常、少なくとも2つの段階で、すなわち、少なくとも1つの非生産的段階と、その後の生産的混合段階において、混合される。通常、最後の硬化剤は、生産的混合段階と通常呼ばれる最終段階で混合される。生産的混合段階において、混合は、通常、先行する非生産的混合段階の混合温度より低い温度、または最終温度で行われる。エラストマー、ポリマー添加剤、シリカおよびシリカカップラーcoupler、ならびにカーボンブラック用いられる場合が、通常、1つまたは複数の非生産的混合段階において混合される。用語非生産的および生産的混合段階は、ゴム混合技術の当業者によく知られている。一実施形態において、フィラーは、酸化亜鉛および他の硬化活性剤および促進剤とは異なる段階で添加される。別の実施形態において、酸化防止剤、オゾン劣化防止剤、および加工材料は、カーボンブラックがエラストマーと加工された後の段階で添加され、酸化亜鉛は、コンパウンドのモデュラスを最大化するために最終段階で添加される。さらなる実施形態において、クレーとの混合は、当業者に知られている技術によって実施され、ここで、クレーは、ポリマーに、フィラーと同時に添加される。別の実施形態において、さらなる段階が、1種または複数のフィラーの段階的incremental添加に関わり得る。別の実施形態において、成分の混合は、当技術分野において知られている技術によって、適切な混合デバイスのいずれか、例えば、2本ロール開放型openミル、BRABENDER商標密閉型internalミキサー、接線型ローターを有するBANBURY商標密閉型ミキサー、噛合ローターを有するKrupp密閉型ミキサー、または好ましくはミキサー/押出機において、エラストマー成分、フィラーおよびクレーを、混ぜ合わせることによって、実施され得る。混合は、一実施形態において、組成物に用いられるエラストマーの融点までの温度で、または、別の実施形態では、40°C~250°C、または、さらに別の実施形態では、100°C~200°Cの温度で、実施され得る。混合は、通常、クレーが剥離して、エラストマー内に均一に分散した状態になるのに十分な剪断条件下に、実施されるべきである。通常、最初に、70~100の1種または複数のエラストマーが、20~90秒間、または温度が40°C~75°Cに達するまで、混合される。次いで、通常、約75のフィラー、および残りの量のエラストマーもしあればが、ミキサーに添加され、混合は、温度が90°C~150°Cに達するまで続けられる。次に、残りのフィラー、さらには、加工助剤が添加され、混合は、温度が140°C~190°Cに達するまで、続けられる。次いで、マスターバッチ混合物が、開放型ミルでシート化することによって仕上げられ、硬化剤が添加され得る時点で、例えば60°C~100°Cまで放冷される。産業上の利用可能性本発明のエラストマー組成物は、繊維、フィルム、ラミネート体、層、工業用パーツ例えば、自動車パーツ、電気器具ハウジング、消費者製品、パッケージングなどを含めて、様々な形状の物品に、押出、圧縮成形、ブロー成形、射出成形、およびラミネートされ得る。特に、エラストマー組成物は、トラックタイヤ、バスタイヤ、自動車タイヤ、オートバイタイヤ、オフロードタイヤ、航空機タイヤなどのような様々なタイヤ用途の構成要素に有用である。このようなタイヤは、当業者に知られており直ちに明らかであると思われる様々な方法によって、作り上げられ、形作られ、成形され、硬化され得る。エラストマー組成物は、最終物品、または最終物品の構成要素例えば、タイヤのインナーライナーのいずれかに製造され得る。構成要素は、空気バリア、空気膜、フィルム、層ミクロ層および/または多層、インナーライナー、インナーチューブ、エアースリーブ、サイドウォール、トレッド、タイヤ硬化ブラダーなど任意のタイヤ構成要素から選択され得る。エラストマー組成物は、タイヤトレッドに特に有用であり得る。本発明のエラストマー組成物は、様々な用途において、特に、空気タイヤ構成要素、ホース、ベルト例えば、コンベヤーベルトもしくは自動車ベルト、ソリッドタイヤ、履物構成要素、グラフックアート用途のロール、免震デバイス、医薬デバイス、接着剤、コーキング材、シーラント、グレージングコンパウンド、保護コーティング、空気クッション、空気バネ、エアベローズ、アキュムレーターバッグ、ならびに流体貯留および治癒プロセスのための様々なブラダーに有用である。それらは、また、ゴム配合物における可塑剤として;ストレッチ-ラップフィルムに製造される組成物の成分として;潤滑剤のための分散剤として;また、ポッティングおよび電気ケーブル充填剤およびケーブルハウジング材料にも有用である。本発明のエラストマー組成物は、また、成形ゴムパーツにも有用であり得るし、自動車サスペンションバンパー、自動車排気管ハンガー、およびボディマウントに広い用途を見出し得る。さらに別の用途において、本発明のエラストマーまたはエラストマー組成物は、また、医薬品の密栓およびクロージャーならびに医療デバイスのコーティングのような医療用途にも有用である。それゆえに、本発明は次の実施形態を提供する。A.少なくとも1種のエラストマー、少なくとも1種のフィラー、および少なくとも1種のシラン官能化炭化水素ポリマー改質剤Si-HPMを含み、ここで、Si-HPMが、ピペリレン、環状ペンタジエン、芳香族化合物、リモネン、ピネン、およびアミレンからなる群から選択される少なくとも1種のモノマーと、樹脂をフィラーに連結するためのシラン構造を含む1種または複数の官能基とを含むインターポリマーを含む、エラストマー組成物。B.1種または複数の官能基が、樹脂をエラストマーに連結するためのオレフィン性不飽和をさらに含み、インターポリマーが、インターポリマー中の水素の全モル数に対して、少なくとも1molのオレフィン性水素を含む、実施形態Aのエラストマー組成物。C.Si-HPMが、インターポリマーと、式:X3Si-R-F-[R-Si-X3]p式中、各Xは、独立に、ケイ素官能基であり、各Rは、独立に、1~20個の炭素原子の2価の置換もしくは無置換の炭化水素基であり、Fは、1価または多価の有機官能基であり、Fが1価である場合、pは0であり、Fが多価である場合、pは少なくとも1であるの2官能性有機シラン架橋剤との反応生成物を含む、実施形態Aまたは実施形態Bのエラストマー組成物。D.Xが、ヒドロキシまたはR1-O-式中、R1は、20個までの炭素原子のアルキル、アルコキシアルキル、アリール、アラルキルもしくはシクロアルキル基であるであり、Rが、アルキレンであり、pが0または1であり、pが0である場合、Fが、アミノ、アミド、ヒドロキシ、アルコキシ、ハロ、メルカプト、ヒドロシリル、カルボキシ、アシル、ビニル、アリル、スチリル、ウレイド、エポキシ、イソシアナト、グリシドキシ、およびアクリロキシ基から選択され、pが1である場合、Fが2~20個の硫黄原子の2価のポリスルフィドである、実施形態Cのエラストマー組成物。E.少なくとも1種のフィラーがシリカを含む、実施形態A~Dのいずれか1つのエラストマー組成物。F.インターポリマーが、i少なくとも1種のピペリレン成分と、ii少なくとも1種の環状ペンタジエン成分と、iii少なくとも1種の芳香族成分と、を含み、インターポリマーが、40°C~160°Cの軟化点を備える、実施形態A~Eのいずれか1つのエラストマー組成物。G.少なくとも1種のエラストマーが、少なくとも1種のフィラーに連結される、実施形態A~Fのいずれか1つのエラストマー組成物。H.インターポリマーが、1種または複数の官能基の少なくとも1種により、少なくとも1種のエラストマーに連結される、実施形態A~Gのいずれか1つのエラストマー組成物。I.インターポリマーが、1種または複数の官能基の少なくとも1種により、少なくとも1種のフィラーに連結される、実施形態A~Hのいずれか1つのエラストマー組成物。J.インターポリマーが、少なくとも1種のエラストマーおよび少なくとも1種のフィラーの組合せに連結される、実施形態A~Gのいずれか1つのエラストマー組成物。K.インターポリマーが、少なくとも1種のエラストマーと非混和性である、実施形態A~Jのいずれか1つのエラストマー組成物。L.実施形態Aのエラストマー組成物を含むタイヤまたはタイヤ構成要素。M.aエラストマー混合物を溶融加工して、物品の形状にエラストマー組成物を成形することと、bエラストマー組成物を硬化させて、物品を形成することとを含み、エラストマー混合物が、i少なくとも1種のエラストマーと、ii少なくとも1種の炭化水素ポリマー改質剤であって、少なくとも1種の官能基ならびにピペリレン、環状ペンタジエン、芳香族化合物、リモネン、ピネン、およびアミレンから選択される少なくとも1種のモノマーを含むインターポリマーを含み、1種または複数の官能基がシラン構造を含む上記炭化水素ポリマー改質剤と、iiiシリカを含むフィラーと、iv2官能性有機シラン架橋剤と、を含む方法。N.インターポリマーをエラストマーおよびフィラーの一方もしくは両方に連結することと、エラストマーをインターポリマーおよびフィラーの一方もしくは両方に連結することと、フィラーをインターポリマーおよびエラストマーの一方もしくは両方に連結することと、を含む、実施形態Mの方法。O.フィラーを2官能性有機シラン架橋剤のシラン官能基に連結することと、インターポリマーを2官能性有機シラン架橋剤の有機官能基に連結することと、を含む、実施形態Mまたは実施形態Nの方法。P.インターポリマーと2官能性有機シラン架橋剤とを予備反応させて、シラン官能基を有するインターポリマーを得ることを含む、実施形態M~Oのいずれか1つの方法。Q.予備反応が、インターポリマーと2官能性有機シラン架橋剤を、触媒の存在下に接触させることを含む、実施形態Pの方法。R.予備反応が、2官能性有機シラン架橋剤を、重合反応器への供給原料におけるモノマーの混合物に組み入れることを含む、実施形態Pまたは実施形態Qの方法。S.予備反応されたインターポリマー-2官能性有機シラン架橋剤を、フィラーに連結することを含む、実施形態P~Rのいずれか1つの方法。T.2官能性有機シラン架橋剤が、式:X3Si-R-F-[R-Si-X3]p式中、各Xは、独立に、ケイ素官能基であり、各Rは、独立に、1~20個の炭素原子の2価の炭化水素基であり、Fは、1価または2価の有機官能基であり、Fが1価である場合、pは0であり、Fが2価である場合、pは1であるを有するシランである、実施形態M~Sのいずれか1つの方法。U.インターポリマーが、インターポリマー中の水素の全モル数に対して、少なくとも1molのオレフィン性水素を含む、実施形態M~Tのいずれか1つの方法。V.構造要素を、エラストマー組成物の表面に付着させること、および構造要素を物品と共硬化して構成物を形成することをさらに含む、実施形態M~Uのいずれか1つの方法。W.構成物が、タイヤを含み、物品が、タイヤのトレッド、タイヤのインナーライナー、またはタイヤのカーカスを含む、実施形態Vの方法。X.ピペリレン、環状ペンタジエン、芳香族化合物、リモネン、ピネン、アミレン、およびこれらの組合せからなる群から選択され、2官能性有機シラン架橋剤に連結された、インターポリマー化されたモノマーを含む、シリル化炭化水素ポリマー改質剤。Y.ピペリレン、環状ペンタジエン、芳香族化合物、リモネン、ピネン、およびアミレンから選択される少なくとも1種のモノマーを含むインターポリマーであって、インターポリマー中の水素の全モル数に対して、少なくとも1molのオレフィン性水素を含み、2官能性有機シラン架橋剤によりシリカに連結される上記インターポリマーを含む、シリカに連結される炭化水素ポリマー改質剤。Z.2官能性有機シラン架橋剤が、式:X3Si-R-F式中、各Xは、独立に、ヒドロキシまたはR1-O-式中、R1は、20個までの炭素原子のアルキル、アルコキシアルキル、アリール、アラルキルもしくはシクロアルキル基であるであり、Rは、1~20個の炭素原子のアルキレンであり、Fは、アミノ、アミド、ヒドロキシ、アルコキシ、ハロ、メルカプト、カルボキシ、アシル、ビニル、アリル、スチリル、ウレイド、エポキシ、イソシアナト、グリシドキシ、およびアクリロキシ基およびこれらの組合せから選択されるを有するシランを含む、実施形態Yの、シリカに連結される炭化水素ポリマー改質剤。AA.2官能性有機シラン架橋剤が、式:X3Si-R-F-R-Si-X3式中、各Xは、独立に、ヒドロキシまたはR1-O-式中、R1は、20個までの炭素原子のアルキル、アルコキシアルキル、アリール、アラルキル、もしくはシクロアルキル基であるであり、各Rは、1~20個の炭素原子のアルキレンであり、Fは、2~20個の硫黄原子の2価のポリスルフィドである有するシランである、実施形態Yまたは実施形態Zの、シリカに連結される炭化水素ポリマー改質剤。BB.インターポリマーが、インターポリマーにおけるオレフィン性不飽和により、エラストマーと共硬化される、実施形態Y~AAのいずれか1つの、シリカに連結される炭化水素ポリマー改質剤。本発明が、多数の実施形態および具体例を参照して、上で説明された。多くの変形形態が、上の詳細な説明に照らして、当業者に思い浮かぶであろう。このような明白な変形形態の全ては、添付の特許請求の範囲の意図される最大限の範囲内にある。"